(57)【特許請求の範囲】
【請求項１】
下記式（１）で表される構造単位を有する第１重合体、
感放射線性酸発生体、及び
溶媒
を含有する感放射線性樹脂組成物。
【化１】
0006668825.tif 000063
（式（１）中、Ｒ１、Ｒ２、Ｒ３及びＲ４は、それぞれ独立して、水素原子、フッ素原子、メチル基又はトリフルオロメチル基である。Ｒ５及びＲ６は、それぞれ独立して、水素原子又は炭素数１〜２０の１価の有機基である。Ｌは、炭素数２〜８のアルキレン鎖であって、下記（ｉ）、（ｉｉ）又は（ｉｉｉ）を満たす基である。
（ｉ）上記アルキレン鎖が有する水素原子の一部又は全部を置換基で置換した基であり、上記置換基が、フッ素原子、ニトロ基又は炭素数１〜１０の有機基である。
（ｉｉ）上記アルキレン鎖の炭素−炭素間に硫黄原子を含む基であり、上記硫黄原子が、−Ｓ−の硫黄原子又は−ＳＯ−若しくは−ＳＯ２−に含まれる硫黄原子である。
（ｉｉｉ）上記アルキレン鎖の炭素−炭素間に窒素原子を含む基であり、上記窒素原子が、−ＮＲ７−又は−Ｎ＋Ｒ８Ｒ９−に含まれる窒素原子であり、上記Ｒ７が、水素原子又は炭素数１〜１０の１価の有機基であり、上記Ｒ８及びＲ９が、それぞれ独立して、水素原子又は炭素数１〜１０の１価の有機基であるか、又はこれらの基が互いに合わせられこれらが結合する窒素原子と共に構成される環員数３〜２０の環構造を表す。）
【請求項２】
上記式（１）におけるＲ５及びＲ６の少なくとも一方が酸解離性基である請求項１に記載の感放射線性樹脂組成物。
【請求項３】
上記式（１）におけるＲ５及びＲ６の少なくとも一方が極性基を含む基である請求項１又は請求項２に記載の感放射線性樹脂組成物。
【請求項４】
下記式（１）で表される構造単位を有する第１重合体、
感放射線性酸発生体、及び
溶媒
を含有し、
上記第１重合体がフッ素原子を有する重合体であり、
上記第１重合体よりもフッ素原子の質量含有率が小さく、かつ酸解離性基を有する第２重合体をさらに含有する感放射線性樹脂組成物。
【化２】
0006668825.tif 000064
（式（１）中、Ｒ１、Ｒ２、Ｒ３及びＲ４は、それぞれ独立して、水素原子、フッ素原子、メチル基又はトリフルオロメチル基である。Ｒ５及びＲ６は、それぞれ独立して、水素原子又は炭素数１〜２０の１価の有機基である。Ｌは、炭素数２〜８のアルキレン鎖であって、上記アルキレン鎖が有する水素原子の一部又は全部を置換基で置換した基又は上記アルキレン鎖の炭素−炭素間に硫黄原子若しくは窒素原子を含む基である。）
【請求項５】
レジスト膜を形成する工程、
上記レジスト膜を露光する工程、及び
上記露光されたレジスト膜を現像する工程
を備え、
上記レジスト膜を請求項１から請求項４のいずれか１項に記載の感放射線性樹脂組成物により形成するレジストパターン形成方法。  
【請求項６】
レジスト膜を形成する工程、
上記レジスト膜を露光する工程、及び
上記露光されたレジスト膜を、有機溶媒を主成分とする現像液で現像する工程
を備え、
上記レジスト膜を、感放射線性樹脂組成物により形成するレジストパターン形成方法であって、
上記感放射線性樹脂組成物が下記式（１’）で表される構造単位を有する重合体、
感放射線性酸発生体、及び
溶媒
を含有するレジストパターン形成方法。
【化３】
0006668825.tif 000065
（式（１’）中、Ｒ１、Ｒ２、Ｒ３及びＲ４は、それぞれ独立して、水素原子、フッ素原子、メチル基又はトリフルオロメチル基である。Ｒ５及びＲ６は、それぞれ独立して、水素原子又は炭素数１〜２０の１価の有機基である。Ｌ’は、炭素数２〜８のアルキレン鎖であって、下記（ｉ）、（ｉｉ）、（ｉｉｉ）又は（ｉｖ）を満たす基である。
（ｉ）上記アルキレン鎖が有する水素原子の一部又は全部を置換基で置換した基であり、上記置換基が、フッ素原子、ニトロ基又は炭素数１〜１０の有機基である。
（ｉｉ）上記アルキレン鎖の炭素−炭素間に硫黄原子を含む基であり、上記硫黄原子が、−Ｓ−の硫黄原子又は−ＳＯ−若しくは−ＳＯ２−に含まれる硫黄原子である。
（ｉｉｉ）上記アルキレン鎖の炭素−炭素間に窒素原子を含む基であり、上記窒素原子が、−ＮＲ７−又は−Ｎ＋Ｒ８Ｒ９−に含まれる窒素原子であり、上記Ｒ７が、水素原子又は炭素数１〜１０の１価の有機基であり、上記Ｒ８及びＲ９が、それぞれ独立して、水素原子又は炭素数１〜１０の１価の有機基であるか、又はこれらの基が互いに合わせられこれらが結合する窒素原子と共に構成される環員数３〜２０の環構造を表す。
（ｉｖ）上記アルキレン鎖の炭素−炭素間に酸素原子を含む基であり、上記酸素原子が、−Ｏ−の酸素原子又は−ＣＯ−、−ＣＯＯ−若しくは−ＯＣＯ−に含まれる酸素原子である。）
【発明の詳細な説明】
【技術分野】
【０００１】
本発明は、感放射線性樹脂組成物及びレジストパターン形成方法に関する。
【背景技術】
【０００２】
半導体デバイス、液晶デバイス等の各種電子デバイスの形成には、フォトリソグラフィーによるレジストパターン形成方法が用いられている。このレジストパターン形成方法には、例えば基板上にレジストパターンを形成させる感放射線性樹脂組成物等が用いられる。上記感放射線性樹脂組成物は、ＡｒＦエキシマレーザー光等の遠紫外線、極端紫外線（Ｅｘｔｒｅｍｅ  Ｕｌｔｒａｖｉｏｌｅｔ：ＥＵＶ）等の電磁波、電子線等の荷電粒子線などの放射線の照射により露光部に酸を生成させ、この酸の触媒作用により露光部と未露光部との現像液に対する溶解速度に差を生じさせ、基板上にレジストパターンを形成させる。
【０００３】
かかる感放射線性樹脂組成物には、形成されるレジストパターンの解像性が高く、断面形状の矩形性等に優れるだけでなく、Ｌｉｎｅ  Ｗｉｄｔｈ  Ｒｏｕｇｈｎｅｓｓ（ＬＷＲ）性能、現像欠陥抑制性等に優れると共に、焦点深度に優れ、高精度なパターンを高い歩留まりで得られることが求められる。この要求に対しては、感放射線性樹脂組成物に含有される重合体の構造が種々検討されており、ブチロラクトン構造、ノルボルナンラクトン構造等のラクトン構造を有することで、レジストパターンの基板への密着性を高めると共に、これらの性能を向上できることが知られている（特開平１１−２１２２６５号公報、特開２００３−５３７５号公報及び特開２００８−８３３７０号公報参照）。
【０００４】
しかし、レジストパターンが線幅４５ｎｍ以下のレベルまで微細化している現在にあっては、上記性能の要求レベルはさらに高まり、上記従来の感放射線性樹脂組成物では、これらの要求を満足させることはできていない。また、最近では、上述のＬＷＲ性能等をさらに高めるために、露光後加熱（Ｐｏｓｔ  Ｅｘｐｏｓｕｒｅ  Ｂａｋｅ：ＰＥＢ）時の膜収縮抑制性に優れることも求められている。さらに、レジストパターンに対して、ＭＥＥＦ（Ｍａｓｋ  Ｅｒｒｏｒ  Ｅｎｈａｎｃｅｍｅｎｔ  Ｆａｃｔｏｒ）性能等の性能が高いことも求められる。
【先行技術文献】
【特許文献】
【０００５】
【特許文献１】特開平１１−２１２２６５号公報
【特許文献２】特開２００３−５３７５号公報
【特許文献３】特開２００８−８３３７０号公報
【発明の概要】
【発明が解決しようとする課題】
【０００６】
本発明は、以上のような事情に基づいてなされたものであり、ＬＷＲ性能、解像性、断面形状の矩形性、焦点深度、ＭＥＥＦ性能、現像欠陥抑制性及び膜収縮抑制性（以下、「リソグラフィー性能」ともいう）に優れる感放射線性樹脂組成物及びそれを用いたレジストパターン形成方法を提供することを目的とする。
【課題を解決するための手段】
【０００７】
上記課題を解決するためになされた本発明の一態様に係る感放射線性樹脂組成物（以下、「感放射線性樹脂組成物（Ｉ）」ともいう）は、下記式（１）で表される構造単位（以下、「構造単位（Ｉ）」ともいう）を有する第１重合体（以下、「［Ａ］重合体」ともいう）、感放射線性酸発生体（以下、「［Ｂ］酸発生体」ともいう）及び溶媒（以下、「［Ｃ］溶媒」ともいう）を含有する。
【化１】
0006668825.tif 000002
（式（１）中、Ｒ１、Ｒ２、Ｒ３及びＲ４は、それぞれ独立して、水素原子、フッ素原子、メチル基又はトリフルオロメチル基である。Ｒ５及びＲ６は、それぞれ独立して、水素原子又は炭素数１〜２０の１価の有機基である。Ｌは、炭素数２〜８のアルキレン鎖であって、上記アルキレン鎖が有する水素原子の一部又は全部を置換基で置換した基又は上記アルキレン鎖の炭素−炭素間に硫黄原子若しくは窒素原子を含む基である。）
【０００８】
上記課題を解決するためになされた本発明の別の一態様に係るレジストパターン形成方法は、レジスト膜を形成する工程、上記レジスト膜を露光する工程、及び上記露光されたレジスト膜を現像する工程を備え、上記レジスト膜を感放射線性樹脂組成物（Ｉ）により形成する。
【０００９】
上記課題を解決するためになされた本発明の別の一態様に係るレジストパターン形成方法は、レジスト膜を形成する工程、上記レジスト膜を露光する工程、及び上記露光されたレジスト膜を、有機溶媒を主成分とする現像液で現像する工程を備え、上記レジスト膜を、感放射線性樹脂組成物（以下、「感放射線性樹脂組成物（ＩＩ）」ともいう）により形成するレジストパターン形成方法であって、感放射線性樹脂組成物（ＩＩ）が下記式（１’）で表される構造単位（以下、構造単位（Ｉ’）ともいう）を有する重合体（以下、「［Ａ’］重合体」ともいう）、感放射線性酸発生体、及び溶媒を含有する。
【化２】
0006668825.tif 000003
（式（１’）中、Ｒ１、Ｒ２、Ｒ３及びＲ４は、それぞれ独立して、水素原子、フッ素原子、メチル基又はトリフルオロメチル基である。Ｒ５及びＲ６は、それぞれ独立して、水素原子又は炭素数１〜２０の１価の有機基である。Ｌ’は、炭素数２〜８のアルキレン鎖、上記アルキレン鎖が有する水素原子の一部又は全部を置換基で置換した基又は上記アルキレン鎖の炭素−炭素間に硫黄原子、窒素原子若しくは酸素原子を含む基である。）
【００１０】
ここで、「有機基」とは、少なくとも１個の炭素原子を含む基をいう。「炭化水素基」とは、鎖状炭化水素基、脂環式炭化水素基及び芳香族炭化水素基が含まれる。この「炭化水素基」は、飽和炭化水素基でも不飽和炭化水素基でもよい。「鎖状炭化水素基」とは、環状構造を含まず、鎖状構造のみで構成された炭化水素基をいい、直鎖状炭化水素基及び分岐状炭化水素基の両方を含む。「脂環式炭化水素基」とは、環構造としては脂環構造のみを含み、芳香環構造を含まない炭化水素基をいい、単環の脂環式炭化水素基及び多環の脂環式炭化水素基の両方を含む。但し、脂環構造のみで構成されている必要はなく、その一部に鎖状構造を含んでいてもよい。「芳香族炭化水素基」とは、環構造として芳香環構造を含む炭化水素基をいう。但し、芳香環構造のみで構成されている必要はなく、その一部に鎖状構造や脂環構造を含んでいてもよい。「環員数」とは、芳香環構造、芳香族複素環構造、脂環構造及び脂肪族複素環構造の環を構成する原子数をいい、多環の環構造の場合は、この多環を構成する原子数をいう。
【発明の効果】
【００１１】
本発明の感放射線性樹脂組成物及びレジストパターン形成方法によれば、ＬＷＲ性能、解像性、断面形状の矩形性、焦点深度、ＭＥＥＦ性能、現像欠陥抑制性及び膜収縮抑制性に優れるレジストパターンを形成することができる。従って、当該感放射線性樹脂組成物及びレジストパターン形成方法は、今後さらに微細化が進行すると予想される半導体デバイス製造用に好適に用いることができる。
【発明を実施するための形態】
【００１２】
＜感放射線性樹脂組成物（Ｉ）＞
本発明の一態様に係る感放射線性樹脂組成物（Ｉ）は、［Ａ］重合体、［Ｂ］酸発生体及び［Ｃ］溶媒を含有する。感放射線性樹脂組成物（Ｉ）は、好適成分として［Ｄ］酸拡散制御体、［Ａ］重合体よりもフッ素原子含有率が大きい重合体（以下、「［Ｅ］重合体」ともいう）、［Ａ］重合体よりもフッ素原子含有率が小さく、かつ酸解離性基を有する第２重合体（以下、「［Ｆ］重合体」ともいう）及び［Ｇ］偏在化促進剤を含有してもよく、本発明の効果を損なわない範囲においてその他の任意成分を含有してもいてもよい。
【００１３】
感放射線性樹脂組成物（Ｉ）は、重合体成分として、ベース重合体のみを含有していてもよく、当該ベース重合体以外に撥水性重合体添加剤を含有することもできる。「ベース重合体」とは、感放射線性樹脂組成物（Ｉ）から形成されるレジスト膜の主成分となる重合体をいい、好ましくは、レジスト膜を構成する全重合体に対して５０質量％以上を占める重合体をいう。「主成分」とは、最も含有量の多い成分をいう。また、「撥水性重合体添加剤」とは、感放射線性樹脂組成物（Ｉ）に含有させることで、形成されるレジスト膜の表層に偏在化する傾向を有する重合体である。ベース重合体となる重合体より疎水性が高い重合体は、レジスト膜表層に偏在化する傾向があり、撥水性重合体添加剤として機能させることができる。
【００１４】
感放射線性樹脂組成物（Ｉ）は、撥水性重合体添加剤を含有することで、レジスト膜からの酸発生体等の溶出を抑制できると共に、形成されたレジスト膜表面が高い動的接触角を示すので、レジスト膜表面は優れた水切れ特性を発揮することができる。これにより液浸露光プロセスにおいて、レジスト膜表面と液浸媒体を遮断するための上層膜を別途形成することを要することなく、高速スキャン露光を可能にすることができる。
【００１５】
感放射線性樹脂組成物（Ｉ）が撥水性重合体添加剤を含有する場合、撥水性重合体添加剤の含有量の下限としては、ベース重合体１００質量部に対して、０．１質量部が好ましく、０．３質量部がより好ましく、０．５質量部がさらに好ましい。上記撥水性重合体添加剤の含有量の上限としては、２０質量部が好ましく、１５質量部がより好ましく、１０質量部がさらに好ましい。感放射線性樹脂組成物（Ｉ）におけるベース重合体の含有量の下限としては、感放射線性樹脂組成物（Ｉ）中の全固形分に対して、７０質量％が好ましく、８０質量％がより好ましい。
【００１６】
撥水性重合体添加剤としては、フッ素原子を有する重合体であることが好ましく、また、そのフッ素原子含有率が、ベース重合体のフッ素原子含有率より大きいことがより好ましい。撥水性重合体添加剤のフッ素原子含有率がベース重合体のフッ素原子含有率よりも大きいと、形成されたレジスト膜において、撥水性重合体添加剤がその表層に偏在化する傾向がより高まるため、レジスト膜表面の高い水切れ性等の撥水性重合体添加剤の疎水性に起因する特性が、より効果的に発揮される。
【００１７】
撥水性重合体添加剤を構成する重合体のフッ素原子含有率の下限としては、３質量％が好ましく、６質量％がより好ましく、１０質量％がさらに好ましく、１５質量％が特に好ましい。なお、このフッ素原子含有率（質量％）は、１３Ｃ−ＮＭＲの測定により求めた重合体の構造から算出することができる。
【００１８】
感放射線性樹脂組成物（Ｉ）における重合体成分の態様としては、（１）ベース重合体としての［Ａ］重合体を含有する場合、（２）ベース重合体としての［Ａ］重合体及び撥水性重合体添加剤としての別の［Ａ］重合体を含有する場合、（３）ベース重合体としての［Ａ］重合体及び撥水性重合体添加剤としての［Ｅ］重合体を含有する場合、（４）ベース重合体としての［Ｆ］重合体及び撥水性重合体添加剤としての［Ａ］重合体を含有する場合等が挙げられる。以下、各成分について説明する。
【００１９】
＜［Ａ］重合体＞
［Ａ］重合体は、構造単位（Ｉ）を有する重合体である。感放射線性樹脂組成物（Ｉ）は、［Ａ］重合体が構造単位（Ｉ）を有することで、ＬＷＲ性能、解像性、断面形状の矩形性、焦点深度、ＭＥＥＦ性能、現像欠陥抑制性及び膜収縮抑制性に優れるレジストパターンを形成することができる。感放射線性樹脂組成物（Ｉ）が上記構成を有することで上記効果を奏する理由については必ずしも明確ではないが、例えば以下のように推察することができる。すなわち、Ｌのアルキレン鎖（以下、「基（Ｌ）」ともいう）は、上記式（１）のように、置換基を有することにより嵩高いものとなり、［Ａ］重合体の主鎖は、剛直性が高いものとなる。また、Ｌのアルキレン鎖が、塩基性が適度に高い硫黄原子又は窒素原子を含むことにより、レジスト膜中の［Ｂ］酸発生体から生じる酸と［Ａ］重合体との間の相互作用が適度に大きくなる。これらの結果、［Ａ］重合体は、［Ｂ］酸発生体から生じる酸の拡散長を適度に短くすることができ、また、現像液への溶解性等が向上する。そのため、感放射線性樹脂組成物（Ｉ）のリソグラフィー性能を向上させることができると考えられる。
【００２０】
感放射線性樹脂組成物（Ｉ）におけるベース重合体としての［Ａ］重合体（以下、「［Ａ１］重合体」ともいう）は、構造単位（Ｉ）以外にも、酸解離性基を含む構造単位（ＩＩ）及び極性基を含む構造単位（ＩＩＩ）を有することが好ましく、上記構造単位（Ｉ）〜（ＩＩＩ）以外の他の構造単位を有してもよい。
【００２１】
感放射線性樹脂組成物（Ｉ）における撥水性重合体添加剤としての［Ａ］重合体（以下、「［Ａ２］重合体」ともいう）は、構造単位（Ｉ）以外にも、上記構造単位（ＩＩ）を有することが好ましく、上記構造単位（ＩＩＩ）及び構造単位（Ｉ）以外の構造単位であってフッ素原子を含む構造単位（ＩＶ）を有してもよく、上記構造単位（Ｉ）〜（ＩＶ）以外の他の構造単位を有してもよい。
【００２２】
［Ａ］重合体は、上記各構造単位を１種又は２種以上有していてもよい。以下、各構造単位について説明する。
【００２３】
［構造単位（Ｉ）］
構造単位（Ｉ）は、下記式（１）で表される構造単位である。
【００２４】
【化３】
0006668825.tif 000004
【００２５】
上記式（１）中、Ｒ１、Ｒ２、Ｒ３及びＲ４は、それぞれ独立して、水素原子、フッ素原子、メチル基又はトリフルオロメチル基である。Ｒ５及びＲ６は、それぞれ独立して、水素原子又は炭素数１〜２０の１価の有機基である。Ｌは、炭素数２〜８のアルキレン鎖であって、上記アルキレン鎖が有する水素原子の一部又は全部を置換基で置換した基又は上記アルキレン鎖の炭素−炭素間に硫黄原子若しくは窒素原子を含む基である。
【００２６】
上記Ｒ１、Ｒ２、Ｒ３及びＲ４としては、構造単位（Ｉ）を与える単量体の共重合性の観点から、水素原子及びメチル基が好ましく、水素原子がより好ましい。
【００２７】
上記Ｒ５及びＲ６で表される炭素数１〜２０の１価の有機基としては、例えば炭素数１〜２０の１価の炭化水素基、この炭化水素基の炭素−炭素間又は結合手側の末端に２価のヘテロ原子含有基を含む基（ａ）、上記炭化水素基及び基（ａ）が有する水素原子の一部又は全部を１価のヘテロ原子含有基で置換した基等が挙げられる。
【００２８】
上記炭素数１〜２０の１価の炭化水素基としては、例えば炭素数１〜２０の１価の鎖状炭化水素基、炭素数３〜２０の１価の脂環式炭化水素基、炭素数６〜２０の１価の芳香族炭化水素基等が挙げられる。
【００２９】
上記炭素数１〜２０の１価の鎖状炭化水素基としては、例えば
メチル基、エチル基、ｎ−プロピル基、ｉ−プロピル基、ｎ−ブチル基、ｉ−ブチル基、ｓｅｃ−ブチル基、ｔ−ブチル基等のアルキル基；
エテニル基、プロペニル基、ブテニル基等のアルケニル基；
エチニル基、プロピニル基、ブチニル基等のアルキニル基などが挙げられる。
【００３０】
上記炭素数３〜２０の１価の脂環式炭化水素基としては、例えば
シクロプロピル基、シクロブチル基、シクロペンチル基、シクロヘキシル基、シクロオクチル基、シクロデシル基、シクロドデシル基等のシクロアルキル基；
シクロブテニル基、シクロペンテニル基、シクロヘキセニル基、シクロオクテニル基、シクロデセニル基等のシクロアルケニル基；
ノルボルニル基、アダマンチル基、トリシクロデシル基、ビシクロ［２．２．２］オクタニル基、テトラシクロドデシル基、トリシクロ［３．３．１．１３，７］デカニル基等の多環の脂環式飽和炭化水素基；
ノルボルネニル基、ビシクロ［２．２．２］オクテニル基、トリシクロデセニル基、テトラシクロドデセニル基等の多環の脂環式不飽和炭化水素基などが挙げられる。
【００３１】
上記炭素数６〜２０の１価の芳香族炭化水素基としては、例えば
フェニル基、トリル基、キシリル基、ナフチル基、アントリル基等のアリール基；
ベンジル基、フェネチル基、フェニルプロピル基、ナフチルメチル基等のアラルキル基などが挙げられる。
【００３２】
上記２価のヘテロ原子含有基としては、例えば−Ｏ−、−ＣＯ−、−Ｓ−、−ＣＳ−、−ＳＯ２−、−ＮＲ’−、これらのうちの２つ以上を組み合わせた基等が挙げられる。Ｒ’は、水素原子又は炭素数１〜２０の１価の炭化水素基である。
【００３３】
上記１価のヘテロ原子含有基としては、例えばフッ素原子、塩素原子、臭素原子、ヨウ素原子等のハロゲン原子、ヒドロキシ基、カルボキシ基、シアノ基、アミノ基、スルファニル基（−ＳＨ）等が挙げられる。
【００３４】
上記Ｒ５及びＲ６で表される１価の有機基としては、例えば酸解離性基も挙げられる。酸解離性基とは、露光によって［Ｂ］酸発生体から発生した酸により解離して、カルボキシル基等の極性基を生じる基である。Ｒ５及びＲ６のうち少なくとも一方が酸解離性基であることが好ましい。上記Ｒ５及びＲ６の少なくとも一方を酸解離性基とすると、［Ａ］重合体の溶解性をより適度に調節することができ、その結果、感放射線性樹脂組成物（Ｉ）の焦点深度、ＬＷＲ性能等をより高めることができる。
【００３５】
上記酸解離性基としては、例えば下記式（ａ−１）で表される基等が挙げられる。
【００３６】
【化４】
0006668825.tif 000005
【００３７】
上記式（ａ−１）中、ＲＡ２は、炭素数１〜２０の１価の炭化水素基である。ＲＡ３及びＲＡ４は、それぞれ独立して炭素数１〜２０の１価の鎖状炭化水素基若しくは炭素数３〜２０の１価の脂環式炭化水素基であるか、又はこれらの基が互いに合わせられこれらが結合する炭素原子と共に構成される環員数３〜２０の脂環構造を表す。
【００３８】
上記ＲＡ２で表される炭素数１〜２０の１価の炭化水素基としては、例えば
メチル基、エチル基、プロピル基、イソプロピル基、ｎ−ブチル基、イソブチル基、ｓｅｃ−ブチル基、ｎ−ペンチル基、ｎ−へキシル基等のアルキル基；
エテニル基、プロペニル基、ブテニル基等のアルケニル基；
エチニル基、プロピニル基、ブチニル基等のアルキニル基などの鎖状炭化水素基；
シクロプロピル基、シクロブチル基、シクロペンチル基、シクロヘキシル基、シクロオクチル基、シクロデシル基、シクロドデシル基等のシクロアルキル基；
シクロブテニル基、シクロペンテニル基、シクロヘキセニル基、シクロオクテニル基、シクロデセニル基等のシクロアルケニル基；
ノルボルニル基、アダマンチル基、トリシクロデシル基、ビシクロ［２．２．２］オクタニル基、テトラシクロドデシル基、トリシクロ［３．３．１．１３，７］デカニル基等の多環の脂環式飽和炭化水素基；
ノルボルネニル基、ビシクロ［２．２．２］オクテニル基、トリシクロデセニル基、テトラシクロドデセニル基等の多環の脂環式不飽和炭化水素基等の脂環式炭化水素基；
フェニル基、トリル基、キシリル基、ナフチル基、アントリル基等のアリール基；
ベンジル基、フェネチル基、ナフチルメチル基等のアラルキル基などの芳香族炭化水素基などが挙げられる。
【００３９】
上記ＲＡ２としては、アルキル基、シクロアルキル基、多環の脂環式飽和炭化水素基及びフェニル基が好ましく、メチル基、エチル基、イソプロピル基、シクロペンチル基、シクロヘキシル基、シクロオクチル基及びアダマンチル基がさらに好ましい。
【００４０】
上記ＲＡ３及びＲＡ４で表される炭素数１〜２０の１価の鎖状炭化水素基としては、例えば上記ＲＡ２の１価の炭化水素基として例示した鎖状炭化水素基と同様の基等が挙げられる。
【００４１】
上記ＲＡ３及びＲＡ４で表される炭素数３〜２０の１価の脂環式炭化水素基としては、例えば上記ＲＡ２の１価の炭化水素基として例示した脂環式炭化水素基と同様の基等が挙げられる。
【００４２】
上記ＲＡ３及びＲＡ４の基が互いに合わせられこれらが結合する炭素原子と共に構成される環員数３〜２０の脂環構造としては、例えば
シクロプロパン構造、シクロブタン構造、シクロペンタン構造、シクロヘキサン構造、シクロオクタン構造、シクロデカン構造等シクロアルカン構造；
ノルボルナン構造、アダマンタン構造、トリシクロデカン構造、テトラシクロドデカン構造等の多環の脂環式飽和炭化水素構造などが挙げられる。
【００４３】
上記ＲＡ３及びＲＡ４としては、アルキル基が好ましく、メチル基及びエチル基がより好ましい。また、上記ＲＡ３及びＲＡ４としては、ＲＡ３及びＲＡ４が互いに合わせられこれらが結合する炭素原子と共に構成される脂環構造が好ましく、このような脂環構造としては、シクロペンタン構造、シクロヘキサン構造、シクロオクタン構造及びアダマンタン構造が好ましい。
【００４４】
上記式（ａ−１）で表される基としては、具体的には下記式（ａ−１−ａ）〜（ａ−１−ｄ）で表される基（以下、「基（Ｉ−１−ａ）〜（Ｉ−１−ｄ）」ともいう）等が挙げられる。
【００４５】
【化５】
0006668825.tif 000006
【００４６】
上記式（ａ−１−ａ）〜（ａ−１−ｄ）中、ＲＡ２〜ＲＡ４は、上記式（ａ−１）と同義である。ｎａは、１〜４の整数である。
【００４７】
上記ｎａとしては、１、２及び４が好ましく、１がより好ましい。
【００４８】
上記基（Ｉ−１−ａ）〜（Ｉ−１−ｄ）」としては、具体的には下記式で表される基等が挙げられる。
【００４９】
【化６】
0006668825.tif 000007
【００５０】
【化７】
0006668825.tif 000008
【００５１】
上記式中、それぞれの＊は結合手である。
【００５２】
また、上記Ｒ５及びＲ６で表される１価の有機基としては、Ｒ５及びＲ６のうち少なくとも一方が極性基を含む基であることも好ましい。上記Ｒ５及びＲ６の少なくとも一方を極性基を含む基とすると、［Ａ］重合体の溶解性をより適度に調節することができ、その結果、感放射線性樹脂組成物（Ｉ）のリソグラフィー性能をより高めることができる。
【００５３】
上記極性基を含む基における極性基としては、ラクトン構造含有基、環状カーボネート構造含有基、スルトン構造含有基、フェノール性水酸基、アルコール性水酸基、カルボキシ基、シアノ基、ニトロ基、スルホンアミド基、これらの組み合わせ等が挙げられる。
【００５４】
上記ラクトン構造含有基としては、例えば下記式で表される基等が挙げられる。
【００５５】
【化８】
0006668825.tif 000009
【００５６】
【化９】
0006668825.tif 000010
【００５７】
上記式中、それぞれの＊は結合手である。
【００５８】
上記環状カーボネート構造含有基としては、例えば下記式で表される基等が挙げられる。
【００５９】
【化１０】
0006668825.tif 000011
【００６０】
上記式中、それぞれの＊は結合手である。
【００６１】
上記スルトン構造含有基としては、例えば下記式で表される基等が挙げられる。
【００６２】
【化１１】
0006668825.tif 000012
【００６３】
上記式中、それぞれの＊は結合手である。
【００６４】
上記フェノール性水酸基を含む基としては、例えば下記式（ｆ−１）〜（ｆ−５）で表される基等（以下、「基（ＩＩＩ−１）〜（ＩＩＩ−５）」ともいう。）が挙げられる。
【００６５】
【化１２】
0006668825.tif 000013
【００６６】
上記式（ｆ−１）〜（ｆ−５）中、それぞれの＊は結合手である。
【００６７】
これらの中で、基（ＩＩＩ−１）及び（ＩＩＩ−２）が好ましく、基（ＩＩＩ−１）がより好ましい。
【００６８】
上記アルコール性水酸基、シアノ基、ニトロ基、スルホンアミド基を含む基としては、例えば下記式で表される基等が挙げられる。
【００６９】
【化１３】
0006668825.tif 000014
【００７０】
上記式中、それぞれの＊は結合手である。
【００７１】
（基（Ｌ））
基（Ｌ）は、炭素数２〜８のアルキレン鎖であって、上記アルキレン鎖が有する水素原子の一部又は全部を置換基で置換した基又は上記アルキレン鎖の炭素−炭素間に硫黄原子若しくは窒素原子を含む基である。
【００７２】
上記Ｌで表されるアルキレン鎖が有する水素原子を置換する置換基としては、例えばアルキレン鎖が有する水素原子の１つを置換する置換基としてフッ素原子、ニトロ基、炭素数１〜１０の１価の有機基等が挙げられ、アルキレン鎖が有する水素原子の２つを１つの基で置換する置換基として炭素数１〜１０の２価の有機基等が挙げられる。
【００７３】
上記炭素数１〜１０の有機基としては、上記Ｒ５及びＲ６で表される炭素数１〜２０の１価の有機基として例示した基のうち炭素数１〜１０の有機基、上記Ｒ５及びＲ６で表される炭素数１〜２０の１価の有機基として例示した基から１個の水素原子を除いた基のうち炭素数１〜１０の２価の有機基等が挙げられる。上記置換基が炭素数１〜１０の２価の有機基の場合、アルキレン鎖が有する水素原子の１つを２価の有機基の一方の結合手が置換し、アルキレン鎖が有する水素原子の他の１つを他方の結合手が置換する。
【００７４】
上記Ｌで表されるアルキレン鎖が有する水素原子を置換する置換基としては、［Ｂ］酸発生体から生じる酸と［Ａ］重合体との間の相互作用をより適度に調整して焦点深度及びＬＷＲ性能等を向上させる観点から、フッ素原子、ニトロ基、１価の鎖状炭化水素基、鎖状炭化水素基の炭素−炭素間又は結合手側の末端に２価のヘテロ原子含有基を含む１価の基、脂環式炭化水素基の炭素−炭素間又は結合手側の末端に２価のヘテロ原子含有基を含む１価の基、２価の鎖状炭化水素基及び鎖状炭化水素基の炭素−炭素間又は結合手側の末端に２価のヘテロ原子含有基を含む２価の基が好ましく、アルキル基、アルキル基の炭素−炭素間又は結合手側の末端に−ＣＯ−、−ＳＯ２−、−ＳＯ２Ｏ−を含む基、脂環式炭化水素基の炭素−炭素間又は結合手側の末端に−ＣＯＯ−を含む基及びアルキレン基の炭素−炭素間又は結合手側の末端に−Ｏ−、−ＣＯ−、−ＣＯＯ−を含む基がより好ましく、フッ素原子、ニトロ基、アルキル基、アルキル基の炭素−炭素間又は結合手側の末端に−ＳＯ２−を含む基及びアルキレン基の炭素−炭素間又は結合手側の末端にＯ−を含む基がさらに好ましい。
【００７５】
上記Ｌで表されるアルキレン鎖の炭素−炭素間に含まれる硫黄原子としては、例えば−Ｓ−の硫黄原子、−ＳＯ−、−ＳＯ２−、−ＳＯ２ＮＨ−等に含まれる硫黄原子などが挙げられる。
【００７６】
上記Ｌで表されるアルキレン鎖の炭素−炭素間に含まれる硫黄原子としては、レジスト膜中の［Ｂ］酸発生体から生じる酸と［Ａ］重合体との間の相互作用をより適度に調整し、リソグラフィー性能を向上させる観点から、−Ｓ−の硫黄原子、−ＳＯ−及び−ＳＯ２−に含まれる硫黄原子が好ましい。
【００７７】
上記Ｌで表されるアルキレン鎖の炭素−炭素間に含まれる窒素原子としては、例えば−ＮＲ７−、−ＮＯ−、−ＮＨＣＯ−、−ＳＯ２ＮＨ−、−Ｎ＋Ｒ８Ｒ９−等に含まれる窒素原子などが挙げられる。上記Ｒ７は、水素原子又は炭素数１〜１０の１価の有機基である。上記Ｒ８及びＲ９は、それぞれ独立して、水素原子又は炭素数１〜１０の１価の有機基であるか、又はこれらの基が互いに合わせられこれらが結合する窒素原子と共に環員数３〜２０の環構造を構成していてもよい。
【００７８】
上記Ｒ８及びＲ９で表される炭素数１〜１０の１価の有機基としては、例えば上記Ｒ５及びＲ６で表される炭素数１〜２０の１価の有機基として例示した基のうち炭素数１〜１０の有機基等が挙げられる。
【００７９】
上記Ｒ８及びＲ９が結合する窒素原子と共に構成される環員数３〜２０の環構造としては、例えば
アザシクロプロパン構造、アザシクロブタン構造、アザシクロペンタン構造（ピロリジン構造）、アザシクロヘキサン構造（ピペリジン構造）、アザシクロヘプタン構造、アザシクロオクタン構造、アザシクロデカン構造等の単環のアザシクロアルカン構造；
アザビシクロ［２．２．１］ヘプタン構造、アザビシクロ［２．２．２］オクタン構造、アザビシクロ［４．４．０］デカン構造、アザトリシクロ［３．３．１．１３，７］デカン構造等の多環のアザシクロアルカン構造；
アザオキサシクロプロパン構造、アザオキサシクロヘキサン構造（モルホリン構造を含む）、アザオキサシクロオクタン構造等のアザオキサシクロアルカン構造；
アザシクロプロペン構造、アザシクロブテン構造、アザシクロペンテン構造、アザシクロヘキセン構造、アザシクロヘプテン構造、アザシクロオクテン構造、アザシクロデセン構造等の単環のアザシクロアルケン構造；
アザビシクロ［２．２．１］ヘプテン構造、アザビシクロ［２．２．２］オクテン構造、アザビシクロ［４．４．０］デセン構造等の多環のアザシクロアルケン構造などが挙げられる。
【００８０】
基（Ｌ）の鎖長としては、構造単位（Ｉ）を与える単量体の重合性の観点から、２〜５の整数が好ましく、２〜４の整数がより好ましい。
【００８１】
上記アルキレン鎖の炭素−炭素間に硫黄原子又は窒素原子を含む基としては、例えば下記式（Ｌ）で表される基が挙げられる。
【００８２】
【化１４】
0006668825.tif 000015
【００８３】
上記式（Ｌ）中、Ｘは、硫黄原子又は−（ＣＨ２）ｍ−及び−（ＣＨ２）ｎ−の少なくとも一方と連結する硫黄原子若しくは窒素原子を含む２価の連結基である。但し、Ｘはアルキレン鎖を含まない。ｍ及びｎは、それぞれ独立して１〜８の整数である。但し、ｍ及びｎは、２≦ｍ＋ｎ≦８を満たす。
【００８４】
上記Ｘで表される硫黄原子を含む２価の連結基としては、例えば−Ｓ−、上記Ｌで表されるアルキレン鎖の炭素−炭素間に含まれる硫黄原子を構成する基として例示した基と同様の基等が挙げられる。
【００８５】
これらの中で、レジスト膜中の［Ｂ］酸発生体から生じる酸と［Ａ］重合体との間の相互作用をより適度に調整し、リソグラフィー性能を向上させる観点から、−Ｓ−、−ＳＯ−及び−ＳＯ２−が好ましい。
【００８６】
上記Ｘで表される窒素原子を含む２価の連結基としては、例えば上記Ｌで表されるアルキレン鎖の炭素−炭素間に含まれる窒素原子を構成する基として例示した基と同様の基等が挙げられる。
【００８７】
これらの中で、レジスト膜中の［Ｂ］酸発生体から生じる酸と［Ａ］重合体との間の相互作用をより適度に調整し、リソグラフィー性能を向上させる観点から、−ＮＲ７−及び−Ｎ＋Ｒ８Ｒ９−が好ましい。
【００８８】
上記ｍ及びｎは、１〜３の整数であって２≦ｍ＋ｎ≦４を満たすことが好ましく、１又は２であって２≦ｍ＋ｎ≦３を満たすことがより好ましい。
【００８９】
構造単位（Ｉ）としては、例えば下記式（Ａ−１）〜（Ａ−３６）で表される構造単位（以下、「構造単位（Ｉ−１）〜（Ｉ−３６）」ともいう）等が挙げられる。
【００９０】
【化１５】
0006668825.tif 000016
【００９１】
【化１６】
0006668825.tif 000017
【００９２】
【化１７】
0006668825.tif 000018
【００９３】
【化１８】
0006668825.tif 000019
【００９４】
【化１９】
0006668825.tif 000020
【００９５】
構造単位（Ｉ）としては、構造単位（Ｉ−１）〜（Ｉ−１２）、（Ｉ−１５）〜（Ｉ−１７）、（Ｉ−２０）〜（Ｉ−２３）、（Ｉ−２５）〜（Ｉ−３２）及び（Ｉ−３４）〜（Ｉ−３６）が好ましい。
【００９６】
［Ａ１］重合体の構造単位（Ｉ）の含有割合の下限としては、［Ａ１］重合体を構成する全構造単位に対して、１モル％が好ましく、３モル％がより好ましく、８モル％がさらに好ましく、２０モル％が特に好ましい。上記構造単位（Ｉ）の含有割合の上限としては、９０モル％が好ましく、７０モル％がより好ましく、５０モル％がさらに好ましく、４０モル％が特に好ましい。［Ａ２］重合体の構造単位（Ｉ）の含有割合の下限としては、［Ａ２］重合体を構成する全構造単位に対して、１モル％が好ましく、５モル％がより好ましく、１０モル％がさらに好ましく、５０モル％が特に好ましい。上記構造単位（Ｉ）の含有割合の上限としては、９５モル％が好ましく、９０モル％がより好ましく、８５モル％がさらに好ましく、８０モル％が特に好ましい。［Ａ］重合体の構造単位（Ｉ）の含有割合を上記範囲とすることで、感放射線性樹脂組成物（Ｉ）のリソグラフィー性能を向上させることができる。
【００９７】
［Ａ１］重合体の構造単位（Ｉ）の含有割合としては、［Ａ１］重合体を構成する全構造単位に対して、１００モル％であってもよい。［Ａ１］重合体の構造単位（Ｉ）の含有割合を上記範囲とすることで、［Ａ１］重合体を均一なものとすることができ、感放射線性樹脂組成物（Ｉ）のリソグラフィー性能をより向上させることができる。
【００９８】
構造単位（Ｉ）を与える単量体としては、例えば下記式（ｉ）で表される化合物（以下、「化合物（ｉ）」ともいう）等が挙げられる。
【００９９】
【化２０】
0006668825.tif 000021
【０１００】
上記式（ｉ）中、Ｒ１、Ｒ２、Ｒ３、Ｒ４、Ｒ５、Ｒ６及びＬは、上記式（１）と同義である。
【０１０１】
上記化合物（ｉ）は、例えばＲ３がＲ１、Ｒ４がＲ２、Ｒ６がＲ５、Ｌが−ＣＨ２Ｃ（ＣＮ）２ＣＨ２−である下記式（ｉ’）で表される化合物（以下、「化合物（ｉ’）」ともいう）の場合、下記スキームに従い、簡便かつ収率よく合成することができる。
【０１０２】
【化２１】
0006668825.tif 000022
【０１０３】
上記スキーム中、Ｒ１、Ｒ２、Ｒ５及びＬは、上記式（１）と同義である。
【０１０４】
上記式（ｉ’−ａ）で表される化合物と、上記式（ｉ’−ｂ）で表される化合物とを、炭酸カルシウム等の塩基存在下、テトラヒドロフラン等の溶媒中で反応させることにより、上記化合物（ｉ’）が生成する。この生成物を、溶媒洗浄、カラムクロマトグラフィ、再結晶、蒸留等により精製することにより単離することができる。
【０１０５】
［構造単位（ＩＩ）］
構造単位（ＩＩ）は酸解離性基を含む（但し、構造単位（Ｉ）に該当するものを除く）。構造単位（ＩＩ）としては、例えば下記式（ａ−１）及び（ａ−２）で表される構造単位（以下、「構造単位（ＩＩ−１）及び（ＩＩ−２）」ともいう）が好ましい。下記式（ａ−１）及び（ａ−２）中、−ＣＲＡ２ＲＡ３ＲＡ４及び−ＣＲＡ６ＲＡ７ＲＡ８で表される基は酸解離性基である。
【０１０６】
【化２２】
0006668825.tif 000023
【０１０７】
上記式（ａ−１）中、ＲＡ１は、水素原子、フッ素原子、メチル基又はトリフルオロメチル基である。ＲＡ２は、炭素数１〜２０の１価の炭化水素基である。ＲＡ３及びＲＡ４は、それぞれ独立して炭素数１〜２０の１価の炭化水素基であるか、又はこれらの基が互いに合わせられこれらが結合する炭素原子と共に構成される環員数３〜２０の環構造を表す。
式（ａ−２）中、ＲＡ５は、水素原子、フッ素原子、メチル基又はトリフルオロメチル基である。ＲＡ６は、水素原子又は炭素数１〜２０の１価の炭化水素基又は炭素数１〜２０の１価のオキシ炭化水素基である。ＲＡ７及びＲＡ８は、それぞれ独立して、炭素数１〜２０の１価の炭化水素基又は炭素数１〜２０の１価のオキシ炭化水素基である。ＬＡは、単結合、−Ｏ−、−ＣＯＯ−又は−ＣＯＮＨ−である。
【０１０８】
ここで、「環員数」とは、脂環構造及び脂肪族複素環構造の環を構成する原子数をいい、多環の脂環構造及び多環の脂肪族複素環構造の場合は、この多環を構成する原子数をいう。
【０１０９】
上記ＲＡ２、ＲＡ３、ＲＡ４、ＲＡ６、ＲＡ７及びＲＡ８で表される炭素数１〜２０の１価の炭化水素基としては、例えば上記Ｒ２で表される１価の炭化水素基として例示した基と同様の基等が挙げられる。
【０１１０】
上記ＲＡ２としては、アルキル基、シクロアルキル基及びアリール基がより好ましく、メチル基、エチル基、プロピル基、シクロペンチル基、シクロヘキシル基、シクロオクチル基、アダマンチル基及びフェニル基がさらに好ましい。
【０１１１】
上記ＲＡ３及びＲＡ４の基が互いに合わせられこれらが結合する炭素原子と共に構成される環員数３〜２０の環構造としては、例えば
シクロプロパン構造、シクロブタン構造、シクロペンタン構造、シクロヘキサン構造、シクロオクタン構造、シクロデカン構造等のシクロアルカン構造；
シクロペンテン構造、シクロペンタジエン構造等の脂環式不飽和炭化水素構造；
ノルボルナン構造、アダマンタン構造、トリシクロデカン構造、テトラシクロドデカン構造等の多環の脂環式炭化水素構造等の脂環構造；
これらの脂環構造の環を形成する炭素原子が有する水素原子の２つを置換する基が互いに合わせられこれらが結合する炭素原子と共に芳香族炭化水素基を形成している環構造などが挙げられる。
【０１１２】
上記ＲＡ３及びＲＡ４としては、アルキル基、これらの基が互いに合わせられ構成されるシクロアルカン構造、ノルボルナン構造及びアダマンタン構造が好ましく、メチル基、エチル基、シクロペンタン構造、シクロヘキサン構造及びアダマンタン構造がより好ましい。
【０１１３】
上記ＲＡ６、ＲＡ７及びＲＡ８で表される炭素数１〜２０の１価のオキシ炭化水素基としては、例えば上記ＲＡ２、ＲＡ６、ＲＡ７及びＲＡ８の炭素数１〜２０の１価の炭化水素基として例示したものの炭素−炭素間に酸素原子を含むもの等が挙げられる。
【０１１４】
ＲＡ６、ＲＡ７及びＲＡ８としては、鎖状炭化水素基及び酸素原子を含む脂環式炭化水素基が好ましい。
【０１１５】
上記ＬＡとしては、単結合及び−ＣＯＯ−が好ましく、単結合がより好ましい。
【０１１６】
上記ＲＡ１としては、構造単位（ＩＩ）を与える単量体の共重合性の観点から水素原子及びメチル基が好ましく、メチル基がより好ましい。
上記ＲＡ５としては、構造単位（ＩＩ）を与える単量体の共重合性の観点から水素原子及びメチル基が好ましく、水素原子がより好ましい。
【０１１７】
構造単位（ＩＩ）としては、例えば下記式（ａ−１−ａ）〜（ａ−１−ｄ）、（ａ−２−ａ）で表される構造単位（以下、「構造単位（ＩＩ−１−ａ）〜（ＩＩ−１−ｄ）又は（ＩＩ−２−ａ）」ともいう）等が挙げられる。
【０１１８】
【化２３】
0006668825.tif 000024
【０１１９】
上記式（ａ−１−ａ）〜（ａ−１−ｄ）中、ＲＡ１〜ＲＡ４は、上記式（ａ−１）と同義である。ｎａは、１〜４の整数である。上記式（ａ−２−ａ）中、ＲＡ５〜ＲＡ８は、上記式（ａ−２）と同義である。
【０１２０】
ｎａとしては、１、２及び４が好ましく、１がより好ましい。
【０１２１】
構造単位（ＩＩ）としては、例えば下記式で表される構造単位等が挙げられる。
【０１２２】
【化２４】
0006668825.tif 000025
【０１２３】
【化２５】
0006668825.tif 000026
【０１２４】
上記式中、ＲＡ１は、上記式（ａ−１）と同義である。
【０１２５】
構造単位（ＩＩ−２）としては、例えば下記式で表される構造単位等が挙げられる。
【０１２６】
【化２６】
0006668825.tif 000027
【０１２７】
上記式中、ＲＡ５は上記式（ａ−２）と同義である。
【０１２８】
構造単位（ＩＩ）としては、構造単位（ＩＩ−１−ｂ）及び（ＩＩ−１−ｄ）が好ましい。
【０１２９】
［Ａ１］重合体が構造単位（ＩＩ）を有する場合、［Ａ１］重合体を構成する全構造単位に対する構造単位（ＩＩ）の含有割合の下限としては、１０モル％が好ましく、２０モル％がより好ましく、２５モル％がさらに好ましく、３０モル％が特に好ましい。一方、上記含有割合の上限としては、８０モル％が好ましく、７５モル％がより好ましく、７０モル％がさらに好ましい。［Ａ２］重合体を構成する全構造単位に対する構造単位（ＩＩ）の含有割合の下限としては、５モル％が好ましく、１５モル％がより好ましく、２０モル％がさらに好ましく、２５モル％が特に好ましい。一方、上記含有割合の上限としては、９５モル％が好ましく、９２モル％がより好ましく、８６モル％がさらに好ましく、８０モル％が特に好ましい。［Ａ］重合体を構成する全構造単位に対する構造単位（ＩＩ）の含有割合を上記範囲とすることで、感放射線性樹脂組成物（Ｉ）の露光部と未露光部の現像液への溶解コントラストを十分に確保することができ、結果として、リソグラフィー性能をより向上させることができる。
【０１３０】
［構造単位（ＩＩＩ）］
構造単位（ＩＩＩ）は、極性基を含む構造単位である（但し、構造単位（Ｉ）に該当するものを除く）。［Ａ］重合体は、構造単位（ＩＩＩ）をさらに有することで、極性が適度なものとなる。その結果、感放射線性樹脂組成物（Ｉ）は、より断面形状の矩形性に優れたパターンを形成することができる。
【０１３１】
構造単位（ＩＩＩ）としては、例えば下記式で表される構造単位等が挙げられる。
【０１３２】
【化２７】
0006668825.tif 000028
【０１３３】
上記式中、ＲＬ１は、水素原子、フッ素原子、メチル基又はトリフルオロメチル基である。Ｒｙは、極性基を含む基である。上記極性基を含む基としては、Ｒ５及びＲ６で例示した極性基を含む基と同様の基等が挙げられる。
【０１３４】
上記ＲＬ１としては、構造単位（ＩＩＩ）を与える単量体の共重合性の観点から水素原子及びメチル基が好ましく、メチル基がより好ましい。
【０１３５】
構造単位（ＩＩＩ）としては、これらの中で、ノルボルナンラクトン構造を含む構造単位、オキサノルボルナンラクトン構造を含む構造単位、γ−ブチロラクトン構造を含む構造単位、エチレンカーボネート構造を含む構造単位、ノルボルナンスルトン構造を含む構造単位、ヒドロキシアダマンタン構造を含む構造単位及びフェノール基を含む構造単位が好ましく、ノルボルナンラクトン−イル（メタ）アクリレートに由来する構造単位、オキサノルボルナンラクトン−イル（メタ）アクリレートに由来する構造単位、シアノ置換ノルボルナンラクトン−イル（メタ）アクリレートに由来する構造単位、ブチロラクトン−３−イル（メタ）アクリレートに由来する構造単位、エチレンカーボネート−イルメチル（メタ）アクリレートに由来する構造単位、ノルボルナンスルトン−イル（メタ）アクリレートに由来する構造単位に由来する構造単位及びビニルフェノールに由来する構造単位がより好ましい。
【０１３６】
［Ａ］重合体が構造単位（ＩＩＩ）を有する場合、［Ａ］重合体を構成する全構造単位に対する構造単位（ＩＩＩ）の含有割合の下限としては、１モル％が好ましく、１０モル％がより好ましく、２０モル％がさらに好ましく、２５モル％が特に好ましい。一方、上記含有割合の上限としては、７５モル％が好ましく、７０モル％がより好ましく、６５モル％がさらに好ましく、６０モル％が特に好ましい。上記含有割合を上記範囲とすることで、感放射線性樹脂組成物（Ｉ）から形成されるレジストパターンの基板への密着性をより向上させることができる。上記含有割合が上記下限未満だと、感放射線性樹脂組成物（Ｉ）から形成されるレジストパターンの基板への密着性が低下する場合がある。上記含有割合が上記上限を超えると、感放射線性樹脂組成物（Ｉ）のパターン形成性が低下する場合がある。
【０１３７】
［構造単位（ＩＶ）］
構造単位（ＩＶ）は、上記構造単位（Ｉ）以外の構造単位であってフッ素原子を含む構造単位である。［Ａ］重合体は、構造単位（Ｉ）に加え、構造単位（ＩＶ）をさらに有することで、フッ素原子含有率を調整することができ、その結果、感放射線性樹脂組成物（Ｉ）物から形成されるレジスト膜表面の動的接触角を向上させることができる。
【０１３８】
上記構造単位（ＩＶ）としては、下記式（ｆｆ１）で表される構造単位（以下、「構造単位（ＩＶａ）」ともいう）、下記式（ｆｆ２）で表される構造単位（以下、「構造単位（ＩＶｂ）」ともいう）及びこれらの組み合わせが好ましい。構造単位（ＩＶ）は、構造単位（ＩＶａ）及び構造単位（ＩＶｂ）をそれぞれ１種又は２種以上有していてもよい。
【０１３９】
［構造単位（ＩＶａ）］
構造単位（ＩＶａ）は、下記式（ｆｆ１）で表される構造単位である。［Ａ］重合体は構造単位（ＩＶａ）を有することでフッ素原子含有率を調整することができる。
【０１４０】
【化２８】
0006668825.tif 000029
【０１４１】
上記式（ｆｆ１）中、ＲＦ１は、水素原子、メチル基又はトリフルオロメチル基である。ＬＦ１は、単結合、酸素原子、硫黄原子、−ＣＯ−Ｏ−、−ＳＯ２−Ｏ−ＮＨ−、−ＣＯ−ＮＨ−又は−Ｏ−ＣＯ−ＮＨ−である。ＲＦ２は、炭素数１〜６の１価のフッ素化鎖状炭化水素基又は炭素数４〜２０の１価のフッ素化脂環式炭化水素基である。
【０１４２】
上記ＲＦ１としては、構造単位（ＩＶａ）を与える単量体の共重合性等の観点から、水素原子及びメチル基が好ましく、メチル基がより好ましい。
【０１４３】
上記ＬＦ１としては、−ＣＯ−Ｏ−、−ＳＯ２−Ｏ−ＮＨ−、−ＣＯ−ＮＨ−及び−Ｏ−ＣＯ−ＮＨ−が好ましく、−ＣＯ−Ｏ−がより好ましい。
【０１４４】
上記ＲＦ２で表される炭素数１〜６の１価のフッ素化鎖状炭化水素基としては、例えばトリフルオロメチル基、２，２，２−トリフルオロエチル基、パーフルオロエチル基、２，２，３，３，３−ペンタフルオロプロピル基、１，１，１，３，３，３−ヘキサフルオロプロピル基、パーフルオロｎ−プロピル基、パーフルオロｉ−プロピル基、パーフルオロｎ−ブチル基、パーフルオロｉ−ブチル基、パーフルオロｔ−ブチル基、２，２，３，３，４，４，５，５−オクタフルオロペンチル基、パーフルオロヘキシル基等が挙げられる。
【０１４５】
上記ＲＦ２で表される炭素数４〜２０の１価のフッ素化脂環式炭化水素基としては、例えばモノフルオロシクロペンチル基、ジフルオロシクロペンチル基、パーフルオロシクロペンチル基、モノフルオロシクロヘキシル基、ジフルオロシクロペンチル基、パーフルオロシクロヘキシルメチル基、フルオロノルボルニル基、フルオロアダマンチル基、フルオロボルニル基、フルオロイソボルニル基、フルオロトリシクロデシル基、フルオロテトラシクロデシル基等が挙げられる。
【０１４６】
上記ＲＦ２としては、これらの中で、フッ素化鎖状炭化水素基が好ましく、２，２，２−トリフルオロエチル基及び１，１，１，３，３，３−ヘキサフルオロ−２−プロピル基がより好ましい。
【０１４７】
［Ａ２］重合体が構造単位（ＩＶａ）を含有する場合、［Ａ２］重合体を構成する全構造単位に対する上記構造単位（ＩＶａ）の含有割合の下限としては、３モル％がより好ましく、５モル％がさらに好ましい。一方、上記含有割合の上限としては、９０モル％が好ましく、７０モル％がより好ましく、５０モル％がさらに好ましい。［Ａ］重合体は、構造単位（ＩＶａ）の含有割合を上記範囲とすることで、液浸露光時においてレジスト膜表面のより高い動的接触角を発現させることができる。
【０１４８】
［構造単位（ＩＶｂ）］
構造単位（ＩＶｂ）は、下記式（ｆｆ２）で表される構造単位である。［Ａ］重合体は構造単位（ＩＶｂ）を有することで、フッ素原子含有率を調整すると共に、アルカリ現像前後における撥水性及び親水性を変化させることができる。
【０１４９】
【化２９】
0006668825.tif 000030
【０１５０】
上記式（ｆｆ２）中、ＲＦ３は、水素原子、メチル基又はトリフルオロメチル基である。ＲＦ４は、単結合、炭素数１〜２０の（ｕ＋１）価の炭化水素基又はこの炭化水素基のＲＦ５側の末端に酸素原子、硫黄原子、−ＮＲＦＦ１−、カルボニル基、−ＣＯ−Ｏ−若しくは−ＣＯ−ＮＨ−が結合された構造のものである。ＲＦＦ１は、水素原子又は炭素数１〜１０の１価の炭化水素基である。ＲＦ５は、単結合又は炭素数１〜２０の２価の有機基である。ＬＦ２は、単結合又は炭素数１〜２０の２価のフッ素化鎖状炭化水素基である。ＬＦ３は、酸素原子、−ＮＲＦＦ２−、−ＣＯ−Ｏ−＊ｆ又は−ＳＯ２−Ｏ−＊ｆである。ＲＦＦ２は、水素原子又は炭素数１〜１０の１価の炭化水素基である。＊ｆは、ＲＦ６に結合する部位を示す。ＲＦ６は、水素原子又は炭素数１〜３０の１価の有機基である。ｕは、１〜３の整数である。但し、ｕが１の場合、ＲＦ４は単結合であってもよい。ｕが２又は３の場合、複数のＲＦ５、ＬＦ２、ＬＦ３及びＲＦ６はそれぞれ同一でも異なっていてもよい。ＬＦ２が単結合の場合、ＲＦ６は、フッ素原子を含む基である。
【０１５１】
上記ＲＦ３としては、構造単位（ＩＶｂ）を与える単量体の共重合性等の観点から、水素原子及びメチル基が好ましく、メチル基がより好ましい。
【０１５２】
上記ＲＦ４で表される炭素数１〜２０の（ｕ＋１）価の炭化水素基としては、例えば上記式（ａ−１）におけるＲＡ２として例示した１価の炭化水素基からｕ個の水素原子を除いた基等が挙げられる。
【０１５３】
上記ｕとしては、１及び２が好ましく、１がより好ましい。
【０１５４】
上記ＲＦ４としては、ｕが１の場合、単結合及び２価の炭化水素基が好ましく、単結合及びアルカンジイル基がより好ましく、単結合及び炭素数１〜４のアルカンジイル基がさらに好ましく、単結合、メタンジイル基及びプロパンジイル基が特に好ましい。
【０１５５】
上記ＲＦ５で表される炭素数１〜２０の２価の有機基としては、例えば上記式（ａ−１）におけるＲＡ２として例示した炭素数１〜２０の１価の有機基から、１個の水素原子を除いた基等が挙げられる。
【０１５６】
上記ＲＦ５としては、単結合及びラクトン構造を有する基が好ましく、単結合及び多環のラクトン構造を有する基がより好ましく、単結合及びノルボルナンラクトン構造を有する基がより好ましい。
【０１５７】
上記ＬＦ２で表される炭素数１〜２０の２価のフッ素化鎖状炭化水素基としては、例えば
フルオロメタンジイル基、ジフルオロメタンジイル基、フルオロエタンジイル基、ジフルオロエタンジイル基、テトラフルオロエタンジイル基、ヘキサフルオロプロパンジイル基、オクタフルオロブタンジイル基等のフッ素化アルカンジイル基；
フルオロエテンジイル基、ジフルオロエテンジイル基等のフッ素化アルケンジイル基などが挙げられる。これらの中で、フッ素化アルカンジイル基が好ましく、ジフルオロメタンジイル基がより好ましい。
【０１５８】
上記ＬＦ３としては、酸素原子、−ＣＯ−Ｏ−＊ｆ及び−ＳＯ２−Ｏ−＊ｆが好ましく、−ＣＯ−Ｏ−＊ｆがより好ましい。
【０１５９】
上記Ｒ２２で表される１価の有機基としては、例えば酸解離性基、アルカリ解離性基又は置換基を有していてもよい炭素数１〜３０の炭化水素基等が挙げられる。
【０１６０】
上記構造単位（ＩＶｂ）としては、例えば下記式（ｆｆ２−１）〜（ｆｆ２−３）で表される構造単位等が挙げられる。
【０１６１】
【化３０】
0006668825.tif 000031
【０１６２】
上記式（ｆｆ２−１）〜（ｆｆ２ｂ−３）中、ＲＦ４’は、炭素数１〜２０の２価の直鎖状、分岐状若しくは環状の飽和若しくは不飽和の炭化水素基である。ＲＦ３、ＬＦ２、ＲＦ６及びｕは、上記式（ｆｆ２）と同義である。ｕが２又は３である場合、複数のＬＦ２及びＲＦ６はそれぞれ同一でも異なっていてもよい。
【０１６３】
［Ａ２］重合体が構造単位（ＩＶｂ）を含有する場合、［Ａ２］重合体を構成する全構造単位に対する上記構造単位（ＩＶｂ）の含有割合の下限としては、５モル％が好ましい。上記構造単位（ＩＶｂ）の含有割合の上限としては、８０モル％が好ましく、６０モル％がより好ましく、４０モル％がさらに好ましい。［Ａ］重合体は構造単位（ＩＶｂ）の含有割合を上記範囲とすることで、感放射線性樹脂組成物（Ｉ）から形成されたレジスト膜表面は、アルカリ現像において動的接触角の低下度をより向上させることができる。
【０１６４】
［他の構造単位］
［Ａ］重合体は、上記構造単位（Ｉ）〜（ＩＶ）以外の他の構造単位を有していてもよい。上記その他の構造単位としては、例えば非解離性の脂環式炭化水素基を含む構造単位等が挙げられる。上記他の構造単位の含有割合の上限としては、［Ａ］重合体を構成する全構造単位に対して２０モル％が好ましく、１０モル％がより好ましい。
【０１６５】
感放射線性樹脂組成物（Ｉ）は［Ａ］重合体を１種又は２種以上含有していてもよい。
【０１６６】
＜［Ａ］重合体の合成方法＞
［Ａ］重合体は、例えば各構造単位を与える単量体を、ラジカル重合開始剤等を用い、適当な溶媒中で重合することにより合成できる。
【０１６７】
上記ラジカル重合開始剤としては、例えば
アゾビスイソブチロニトリル（ＡＩＢＮ）、２，２’−アゾビス（４−メトキシ−２，４−ジメチルバレロニトリル）、２，２’−アゾビス（２−シクロプロピルプロピオニトリル）、２，２’−アゾビス（２，４−ジメチルバレロニトリル）、ジメチル２，２’−アゾビスイソブチレート等のアゾ系ラジカル開始剤；
ベンゾイルパーオキサイド、ｔ−ブチルハイドロパーオキサイド、クメンハイドロパーオキサイド等の過酸化物系ラジカル開始剤などが挙げられる。
【０１６８】
これらの中で、ＡＩＢＮ及びジメチル２，２’−アゾビスイソブチレートが好ましく、ＡＩＢＮがより好ましい。これらのラジカル開始剤は１種単独で又は２種以上を混合して用いることができる。
【０１６９】
上記重合に使用される溶媒としては、例えば
ｎ−ペンタン、ｎ−ヘキサン、ｎ−ヘプタン、ｎ−オクタン、ｎ−ノナン、ｎ−デカン等のアルカン類；
シクロヘキサン、シクロヘプタン、シクロオクタン、デカリン、ノルボルナン等の脂環式炭化水素類；
ベンゼン、トルエン、キシレン、エチルベンゼン、クメン等の芳香族炭化水素類；
クロロブタン類、ブロモヘキサン類、ジクロロエタン類、ヘキサメチレンジブロミド、クロロベンゼン等のハロゲン化炭化水素類；
酢酸エチル、酢酸ｎ−ブチル、酢酸ｉ−ブチル、プロピオン酸メチル等の飽和カルボン酸エステル類；
アセトン、メチルエチルケトン、４−メチル−２−ペンタノン、２−ヘプタノン等のケトン類；
テトラヒドロフラン、ジメトキシエタン類、ジエトキシエタン類等のエーテル類；
メタノール、エタノール、１−プロパノール、２−プロパノール、４−メチル−２−ペンタノール、プロピレングリコールモノメチルエーテル等のアルコール類；
アミド系溶媒としては、例えば
Ｎ−メチルホルムアミド、Ｎ，Ｎ−ジメチルホルムアミド、Ｎ，Ｎ−ジエチルホルムアミド、アセトアミド、Ｎ−メチルアセトアミド、Ｎ，Ｎ−ジメチルアセトアミド、Ｎ−メチルプロピオンアミド等の鎖状アミド類、Ｎ−メチルピロリドン、Ｎ，Ｎ’−ジメチルイミダゾリジノン等の環状アミド類等のアミド類などが挙げられる。
【０１７０】
これらの中で、ケトン類、アルコール系溶媒及びエーテル類が好ましい。これらの重合に使用される溶媒は、１種単独で又は２種以上を併用してもよい。
【０１７１】
上記重合における反応温度の下限としては、通常４０℃であり、５０℃が好ましい。上記反応温度の上限としては、通常１５０℃であり、１２０℃が好ましい。反応時間の下限としては、通常１時間である。上記反応時間の上限としては、通常４８時間であり、２４時間が好ましい。
【０１７２】
［Ａ］重合体のゲルパーミエーションクロマトグラフィー（ＧＰＣ）によるポリスチレン換算重量平均分子量（Ｍｗ）の下限は、１，０００が好ましく、２，０００がより好ましく、２，５００がさらに好ましく、３，０００が特に好ましい。上記Ｍｗの上限は、５０，０００が好ましく、３０，０００がより好ましく、２０，０００がさらに好ましく、１５，０００が特に好ましい。［Ａ］重合体のＭｗを上記範囲とすることで、感放射線性樹脂組成物（Ｉ）の塗布性及び現像欠陥抑制性が向上する。［Ａ］重合体のＭｗが上記下限未満であると、十分な耐熱性を有するレジスト膜が得られない場合がある。
【０１７３】
［Ａ］重合体のＧＰＣによるポリスチレン換算数平均分子量（Ｍｎ）に対するＭｗの比（Ｍｗ／Ｍｎ）の下限は、通常１であり、１．１が好ましい。上記Ｍｗ／Ｍｎの上限は、通常５であり、３が好ましく、２．５がよりに好ましい。
【０１７４】
本明細書における重合体のＭｗ及びＭｎは、以下の条件によるゲルパーミエーションクロマトグラフィー（ＧＰＣ）を用いて測定される値である。
ＧＰＣカラム：東ソー社の「Ｇ２０００ＨＸＬ」２本、「Ｇ３０００ＨＸＬ」１本、「Ｇ４０００ＨＸＬ」１本
カラム温度：４０℃
溶出溶媒：テトラヒドロフラン
流速：１．０ｍＬ／分
試料濃度：１．０質量％
試料注入量：１００μＬ
検出器：示差屈折計
標準物質：単分散ポリスチレン
【０１７５】
＜［Ｂ］酸発生体＞
［Ｂ］酸発生体は、放射線照射により酸を発生する物質である。その酸の作用により［Ａ］重合体の酸解離性基が解離してカルボキシ基等の極性基が生じ、その結果、［Ａ］重合体のエッチングレートが変化する。［Ｂ］酸発生体の含有形態としては、後述するような化合物の形態（以下、適宜「［Ｂ］酸発生剤」と称する）でも、重合体の一部として組み込まれた形態でも、これらの両方の形態でもよい。
【０１７６】
［Ｂ］酸発生剤としては、例えばオニウム塩化合物、Ｎ−スルホニルオキシイミド化合物、ハロゲン含有化合物、ジアゾケトン化合物等が挙げられる。
【０１７７】
オニウム塩化合物としては、例えばスルホニウム塩、ヨードニウム塩、テトラヒドロチオフェニウム塩、ホスホニウム塩、ジアゾニウム塩、ピリジニウム塩等が挙げられる。
【０１７８】
［Ｂ］酸発生剤の具体例としては、例えば特開２００９−１３４０８８号公報の段落［００８０］〜［０１１３］に記載されている化合物等が挙げられる。
【０１７９】
［Ｂ］酸発生体は下記式（ｂ）で表される化合物を含むことが好ましい。［Ｂ］酸発生体が下記構造を有する化合物を含むことで、パターンの断面形状の矩形性をより向上させることができる。
【０１８０】
【化３１】
0006668825.tif 000032
【０１８１】
上記式（ｂ）中、ＲＢ１は環員数６以上の脂環構造を含む１価の基又は環員数６以上の脂肪族複素環構造を含む１価の基である。ＲＢ２は、炭素数１〜１０のフッ素化アルカンジイル基である。Ｘ＋は、１価の感放射線性オニウムカチオンである。
【０１８２】
上記ＲＢ１で表される環員数６以上の脂環構造を含む１価の基としては、例えば
シクロヘキシル基、シクロヘプチル基、シクロオクチル基、シクロノニル基、シクロデシル基、シクロドデシル基等のシクロアルキル基；
シクロヘキセニル基、シクロヘプテニル基、シクロオクテニル基、シクロデセニル基等のシクロアルケニル基；
ノルボルニル基、アダマンチル基、トリシクロデシル基、テトラシクロドデシル基等の多環の脂環式飽和炭化水素基；
ノルボルネニル基、トリシクロデセニル基等の多環の脂環式不飽和炭化水素基などが挙げられる。
【０１８３】
上記ＲＢ１で表される環員数６以上の脂肪族複素環構造を含む１価の基としては、例えば
ノルボルナンラクトン−イル基等のラクトン構造含有基；
ノルボルナンスルトン−イル基等のスルトン構造含有基；
オキサシクロヘプチル基、オキサノルボルニル基等の酸素原子含有複素環構造含有基；
アザシクロヘキシル基、アザシクロヘプチル基、ジアザビシクロオクタン−イル基等の窒素原子含有複素環構造含有基；
チアシクロヘプチル基、チアノルボルニル基等のイオウ原子含有複素環構造含有基などが挙げられる。
【０１８４】
ＲＢ１で表される基の環員数の下限としては、上述の酸の拡散長がさらに適度になる観点から８が好ましく、９がより好ましく、１０がさらに好ましい。一方、上記環員数の上限としては、１５が好ましく、１３がより好ましい。
【０１８５】
ＲＢ１としては、これらの中で、環員数９以上の脂環構造を含む１価の基及び環員数６以上の脂肪族複素環構造を含む１価の基が好ましく、アダマンチル基、ヒドロキシアダマンチル基、ノルボルナンラクトン−イル基、５−オキソ−４−オキサトリシクロ［４．３．１．１３，８］ウンデカン−イル基、アダマンタン−１−イルオキシカルボニル基、ノルボルナンスルトン−２−イルオキシカルボニル基及びピペリジン−１−イルスルホニル基がより好ましい。
【０１８６】
上記ＲＢ２で表される炭素数１〜１０のフッ素化アルカンジイル基としては、例えばメタンジイル基、エタンジイル基、プロパンジイル基等の炭素数１〜１０のアルカンジイル基が有する水素原子の１個以上をフッ素原子で置換した基等が挙げられる。
【０１８７】
これらの中で、ＳＯ３−基に隣接する炭素原子にフッ素原子が結合しているフッ素化アルカンジイル基が好ましく、ＳＯ３−基に隣接する炭素原子に２個のフッ素原子が結合しているフッ素化アルカンジイル基がより好ましく、１，１−ジフルオロメタンジイル基、１，１−ジフルオロエタンジイル基、１，１，３，３，３−ペンタフルオロ−１，２−プロパンジイル基、１，１，２，２−テトラフルオロエタンジイル基、１，１，２，２−テトラフルオロブタンジイル基、１，１，２，２−テトラフルオロヘキサンジイル基、１，１，２−トリフルオロブタンジイル基及び１，１，２，２，３，３−ヘキサフルオロプロパンジイル基がさらに好ましい。
【０１８８】
上記Ｘ＋で表される１価の感放射線性オニウムカチオンは、露光光の照射により分解するカチオンである。露光部では、この感放射線性オニウムカチオンの分解により生成するプロトンと、スルホネートアニオンとからスルホン酸を生じる。上記Ｘ＋で表される１価の感放射線性オニウムカチオンとしては、例えばＳ、Ｉ、Ｏ、Ｎ、Ｐ、Ｃｌ、Ｂｒ、Ｆ、Ａｓ、Ｓｅ、Ｓｎ、Ｓｂ、Ｔｅ、Ｂｉ等の元素を含む感放射線性オニウムカチオンが挙げられる。元素としてＳ（イオウ）を含むカチオンとしては、例えばスルホニウムカチオン、テトラヒドロチオフェニウムカチオン等が挙げられ、元素としてＩ（ヨウ素）を含むカチオンとしては、ヨードニウムカチオン等が挙げられる。これらの中で、下記式（ｂ−ａ）で表されるスルホニウムカチオン、下記式（ｂ−ｂ）で表されるテトラヒドロチオフェニウムカチオン及び下記式（ｂ−ｃ）で表されるヨードニウムカチオンが好ましい。
【０１８９】
【化３２】
0006668825.tif 000033
【０１９０】
上記式（ｂ−ａ）中、ＲＢ３、ＲＢ４及びＲＢ５は、それぞれ独立して、置換若しくは非置換の炭素数１〜１２の直鎖状若しくは分岐状のアルキル基、置換若しくは非置換の炭素数６〜１２の芳香族炭化水素基、−ＯＳＯ２−ＲＢＢ１若しくは−ＳＯ２−ＲＢＢ２であるか、又はこれらの基のうちの２つ以上が互いに合わせられ構成される環構造を表す。ＲＢＢ１及びＲＢＢ２は、それぞれ独立して、置換若しくは非置換の炭素数１〜１２の直鎖状若しくは分岐状のアルキル基、置換若しくは非置換の炭素数５〜２５の脂環式炭化水素基又は置換若しくは非置換の炭素数６〜１２の芳香族炭化水素基である。ｂ１、ｂ２及びｂ３は、それぞれ独立して０〜５の整数である。ＲＢ３〜ＲＢ５並びにＲＢＢ１及びＲＢＢ２がそれぞれ複数の場合、複数のＲＢ３〜ＲＢ５並びにＲＢＢ１及びＲＢＢ２はそれぞれ同一でも異なっていてもよい。
【０１９１】
上記式（ｂ−ｂ）中、ＲＢ６は、置換若しくは非置換の炭素数１〜８の直鎖状若しくは分岐状のアルキル基又は置換若しくは非置換の炭素数６〜８の芳香族炭化水素基である。ｂ４は０〜７の整数である。ＲＢ６が複数の場合、複数のＲＢ６は同一でも異なっていてもよく、また、複数のＲＢ６は、互いに合わせられ構成される環構造を表してもよい。ＲＢ７は、置換若しくは非置換の炭素数１〜７の直鎖状若しくは分岐状のアルキル基又は置換若しくは非置換の炭素数６若しくは７の芳香族炭化水素基である。ｂ５は、０〜６の整数である。ＲＢ７が複数の場合、複数のＲＢ７は同一でも異なっていてもよく、また、複数のＲＢ７は互いに合わせられ構成される環構造を表してもよい。ｎｂは、０〜３の整数である。
【０１９２】
上記式（ｂ−ｃ）中、ＲＢ８及びＲＢ９は、それぞれ独立して、置換若しくは非置換の炭素数１〜１２の直鎖状若しくは分岐状のアルキル基、置換若しくは非置換の炭素数６〜１２の芳香族炭化水素基、−ＯＳＯ２−ＲＢＢ３若しくは−ＳＯ２−ＲＢＢ４であるか、又はこれらの基のうちの２つ以上が互いに合わせられ構成される環構造を表す。ＲＢＢ３及びＲＢＢ４は、それぞれ独立して、置換若しくは非置換の炭素数１〜１２の直鎖状若しくは分岐状のアルキル基、置換若しくは非置換の炭素数５〜２５の脂環式炭化水素基又は置換若しくは非置換の炭素数６〜１２の芳香族炭化水素基である。ｂ６及びｂ７は、それぞれ独立して０〜５の整数である。ＲＢ８、ＲＢ９、ＲＢＢ３及びＲＢＢ４がそれぞれ複数の場合、複数のＲＢ８、ＲＢ９、ＲＢＢ３及びＲＢＢ４はそれぞれ同一でも異なっていてもよい。
【０１９３】
上記ＲＢ３〜ＲＢ９で表される非置換の直鎖状のアルキル基としては、例えばメチル基、エチル基、ｎ−プロピル基、ｎ−ブチル基等が挙げられる。
上記ＲＢ３〜ＲＢ９で表される非置換の分岐状のアルキル基としては、例えばｉ−プロピル基、ｉ−ブチル基、ｓｅｃ−ブチル基、ｔ−ブチル基等が挙げられる。
上記ＲＢ３〜ＲＢ５、ＲＢ８及びＲＢ９で表される非置換の芳香族炭化水素基としては、例えば
フェニル基、トリル基、キシリル基、メシチル基、ナフチル基等のアリール基；
ベンジル基、フェネチル基等のアラルキル基等が挙げられる。
上記ＲＢ６及びＲＢ７で表される非置換の芳香族炭化水素基としては、例えばフェニル基、トリル基、ベンジル基等が挙げられる。
【０１９４】
上記アルキル基及び芳香族炭化水素基が有する水素原子を置換していてもよい置換基としては、例えばフッ素原子、塩素原子、臭素原子、ヨウ素原子等のハロゲン原子、ヒドロキシ基、カルボキシ基、シアノ基、ニトロ基、アルコキシ基、アルコキシカルボニル基、アルコキシカルボニルオキシ基、アシル基、アシロキシ基等が挙げられる。これらの中でハロゲン原子が好ましく、フッ素原子がより好ましい。
【０１９５】
上記ＲＢ３〜ＲＢ９としては、非置換の直鎖状又は分岐状のアルキル基、フッ素化アルキル基、非置換の１価の芳香族炭化水素基及び−ＯＳＯ２−ＲＢＢ５、−ＳＯ２−ＲＢＢ５が好ましく、フッ素化アルキル基及び非置換の１価の芳香族炭化水素基がより好ましく、フッ素化アルキル基がさらに好ましい。ＲＢＢ５は、非置換の１価の脂環式炭化水素基又は非置換の１価の芳香族炭化水素基である。
【０１９６】
上記式（ｂ−ａ）におけるｂ１、ｂ２及びｂ３としては、０〜２の整数が好ましく、０及び１がより好ましく、０がさらに好ましい。
上記式（ｂ−ｂ）におけるｂ４としては、０〜２の整数が好ましく、０及び１がより好ましく、１がさらに好ましい。ｂ５としては、０〜２の整数が好ましく、０及び１がより好ましく、０がさらに好ましい。ｎｂとしては、１〜３の整数が好ましく、２及び３がより好ましく、２がさらに好ましい。
上記式（ｂ−ｃ）におけるｂ６及びｂ７としては、０〜２の整数が好ましく、０及び１がより好ましく、０がさらに好ましい。
【０１９７】
上記Ｘ＋としては、上記式（ｂ−ａ）で表されるカチオンが好ましく、トリフェニルスルホニウムカチオンがより好ましい。
【０１９８】
上記式（ｂ）で表される酸発生剤としては、例えば、下記式（ｂ−１）〜（ｂ−１６）で表される化合物（以下、「化合物（ｂ−１）〜（ｂ−１６）」ともいう）等が挙げられる。
【０１９９】
【化３３】
0006668825.tif 000034
【０２００】
［Ｂ］酸発生剤としては、これらの中でも、オニウム塩化合物が好ましく、スルホニウム塩及びテトラヒドロチオフェニウム塩がより好ましく、化合物（ｂ−１）、化合物（ｂ−１２）、化合物（ｂ−１３）及び化合物（ｂ−１４）がさらに好ましい。
【０２０１】
［Ｂ］酸発生体が［Ｂ］酸発生剤の場合、形成されるプレパターンのパターン形状を良好なものとする観点から、［Ａ］重合体１００質量部に対する［Ｂ］酸発生剤の含有量の下限としては、０．１質量部が好ましく、０．５質量部がより好ましく、１質量部がさらに好ましく、３質量部が特に好ましい。一方、［Ｂ］酸発生剤の含有量の上限としては、４０質量部が好ましく、３５質量部がより好ましく、３０質量部がさらに好ましく、２５質量部が特に好ましい。［Ｂ］酸発生剤の含有量を上記範囲とすることで上記プレパターンの矩形性が向上する。［Ｂ］酸発生体は、１種又は２種以上を用いることができる。
【０２０２】
＜［Ｃ］溶媒＞
感放射線性樹脂組成物（Ｉ）は、［Ｃ］溶媒を含有する。［Ｃ］溶媒は［Ａ］重合体及び［Ｂ］酸発生体、並びに必要に応じて含有される［Ｄ］酸拡散制御体、［Ｅ］重合体及びその他の任意成分を溶解又は分散することができるものであれば特に限定されない。［Ｃ］溶媒としては、例えばアルコール系溶媒、エーテル系溶媒、ケトン系溶媒、アミド系溶媒、エステル系溶媒、化水素系溶媒等が挙げられる。
【０２０３】
アルコール系溶媒としては、例えば
４−メチル−２−ペンタノール、ｎ−ヘキサノール等の炭素数１〜１８の脂肪族モノアルコール系溶媒；
シクロヘキサノール等の炭素数３〜１８の脂環式モノアルコール系溶媒；
１，２−プロピレングリコール等の炭素数３〜１８の多価アルコール系溶媒；
プロピレングリコールモノエチルエーテル等の炭素数３〜１９の多価アルコール部分エーテル系溶媒などが挙げられる。
【０２０４】
エーテル系溶媒としては、例えば
ジエチルエーテル、ジプロピルエーテル、ジブチルエーテル等のジ脂肪族エーテル系溶媒；
アニソール、ジフェニルエーテル等の含芳香環エーテル系溶媒；
テトラヒドロフラン、ジオキサン等の環状エーテル系溶媒などが挙げられる。
【０２０５】
ケトン系溶媒としては、例えば
アセトン、メチルエチルケトン、メチル−ｎ−プロピルケトン、メチル−ｎ−ブチルケトン、ジエチルケトン、メチル−ｉｓｏ−ブチルケトン、メチル−ｎ−アミルケトン、エチル−ｎ−ブチルケトン、メチル−ｎ−ヘキシルケトン、ジ−ｉｓｏ−ブチルケトン、トリメチルノナノン、アセトフェノン等の鎖状ケトン系溶媒；
シクロペンタノン、シクロヘキサノン、シクロヘプタノン、シクロオクタノン、メチルシクロヘキサノン等のアルコール系溶媒及びケトン系溶媒；
２，４−ペンタンジオン、アセトニルアセトン等のジケトン系溶媒などが挙げられる。
【０２０６】
アミド系溶媒としては、例えば
Ｎ−メチルホルムアミド、Ｎ，Ｎ−ジメチルホルムアミド、Ｎ，Ｎ−ジエチルホルムアミド、アセトアミド、Ｎ−メチルアセトアミド、Ｎ，Ｎ−ジメチルアセトアミド、Ｎ−メチルプロピオンアミド等の鎖状アミド系溶媒；
Ｎ−メチルピロリドン、Ｎ，Ｎ’−ジメチルイミダゾリジノン等の環状アミド系溶媒などが挙げられる。
【０２０７】
エステル系溶媒としては、例えば
酢酸ｎ−ブチル、乳酸エチル等のモノカルボン酸エステル系溶媒；
γ−ブチロラクトン、バレロラクトン等のラクトン系溶媒；
プロピレングリコールモノメチルエーテルアセテート等の多価アルコール部分エーテルカルボキシレート系溶媒；
シュウ酸ジエチル等の多価カルボン酸ジエステル系溶媒；
ジメチルカーボネート、ジエチルカーボネート等のカーボネート系溶媒などが挙げられる。
【０２０８】
これらの中で、アルコール系溶媒及びケトン系溶媒が好ましく、多価アルコール部分エーテルカルボキシレート系溶媒及び環状ケトン系溶媒がより好ましい。［Ｃ］溶媒は、１種単独で又は２種以上を混合して用いることができる。
【０２０９】
＜［Ｄ］酸拡散制御体＞
感放射線性樹脂組成物（Ｉ）は、必要に応じて［Ｄ］酸拡散制御体を含有してもよい。［Ｄ］酸拡散制御体は、露光により［Ｂ］酸発生体から生じる酸のレジスト膜中における拡散現象を制御し、非露光領域における好ましくない化学反応を抑制する効果を奏する。その結果、得られる感放射線性樹脂組成物（Ｉ）の貯蔵安定性がさらに向上する。また、レジストとしての解像度がさらに向上すると共に、露光から現像処理までの引き置き時間の変動によるレジストパターンの線幅変化を抑えることができ、プロセス安定性に優れた感放射線性樹脂組成物（Ｉ）が得られる。［Ｄ］酸拡散制御体の感放射線性樹脂組成物（Ｉ）における含有形態としては、後述するような低分子化合物である酸拡散制御剤の形態（以下、適宜「酸拡散制御剤」ともいう）でも、重合体の一部として組み込まれた酸拡散制御基の形態でも、これらの両方の形態でもよい。
【０２１０】
上記［Ｄ］酸拡散制御剤としては、例えば下記式（ｃ−１）で表される化合物（以下、「含窒素化合物（Ｉ）」ともいう）、同一分子内に窒素原子を２個有する化合物（以下、「含窒素化合物（ＩＩ）」ともいう）、窒素原子を３個有する化合物（以下、「含窒素化合物（ＩＩＩ）」ともいう）、アミド基含有化合物、ウレア化合物、含窒素複素環化合物等が挙げられる。
【０２１１】
【化３４】
0006668825.tif 000035
【０２１２】
上記式（ｃ−１）中、ＲＣ１、ＲＣ２及びＲＣ３は、それぞれ独立して、水素原子、置換されていてもよい直鎖状、分岐状若しくは環状のアルキル基、アリール基又はアラルキル基である。
【０２１３】
含窒素化合物（Ｉ）としては、例えばｎ−ヘキシルアミン等のモノアルキルアミン類；ジ−ｎ−ブチルアミン等のジアルキルアミン類；トリエチルアミン等のトリアルキルアミン類；アニリン等の芳香族アミン類などが挙げられる。
【０２１４】
含窒素化合物（ＩＩ）としては、例えばエチレンジアミン、Ｎ，Ｎ，Ｎ’，Ｎ’−テトラメチルエチレンジアミン等が挙げられる。
【０２１５】
含窒素化合物（ＩＩＩ）としては、例えばポリエチレンイミン、ポリアリルアミン等のポリアミン化合物；ジメチルアミノエチルアクリルアミド等の重合体などが挙げられる。
【０２１６】
アミド基含有化合物としては、例えばホルムアミド、Ｎ−メチルホルムアミド、Ｎ，Ｎ−ジメチルホルムアミド、アセトアミド、Ｎ−メチルアセトアミド、Ｎ，Ｎ−ジメチルアセトアミド、プロピオンアミド、ベンズアミド、ピロリドン、Ｎ−メチルピロリドン等が挙げられる。
【０２１７】
ウレア化合物としては、例えば尿素、メチルウレア、１，１−ジメチルウレア、１，３−ジメチルウレア、１，１，３，３−テトラメチルウレア、１，３−ジフェニルウレア、トリブチルチオウレア等が挙げられる。
【０２１８】
含窒素複素環化合物としては、例えばピリジン、２−メチルピリジン等のピリジン類、ピラジン、ピラゾールなどが挙げられる。
【０２１９】
また、上記酸拡散制御剤として、酸解離性基を有する化合物を用いることもできる。このような酸解離性基を有する酸拡散制御剤としては、例えばＮ―（ｔ−ブトキシカルボニル）ピペリジン、Ｎ―（ｔ−ブトキシカルボニル）イミダゾール、Ｎ―（ｔ−ブトキシカルボニル）ベンズイミダゾール、Ｎ―（ｔ−ブトキシカルボニル）−２−フェニルベンズイミダゾール、Ｎ―（ｔ−ブトキシカルボニル）ジ−ｎ−オクチルアミン、Ｎ―（ｔ−ブトキシカルボニル）ジエタノールアミン、Ｎ―（ｔ−ブトキシカルボニル）ジシクロヘキシルアミン、Ｎ―（ｔ−ブトキシカルボニル）ジフェニルアミン、Ｎ−（ｔ−ブトキシカルボニル）−４−ヒドロキシピペリジン等が挙げられる。
【０２２０】
また、酸拡散制御体として、露光により感光し弱酸を発生する光崩壊性塩基を用いることもできる。光崩壊性塩基としては、例えば露光により分解して酸拡散制御性を失うオニウム塩化合物等が挙げられる。オニウム塩化合物としては、例えば下記式（ｃ−２）で表されるスルホニウム塩化合物、下記式（ｃ−３）で表されるヨードニウム塩化合物等が挙げられる。
【０２２１】
【化３５】
0006668825.tif 000036
【０２２２】
上記式（ｃ−２）及び式（ｃ−３）中、ＲＣ４〜ＲＣ８は、それぞれ独立して、水素原子、アルキル基、アルコキシ基、ヒドロキシ基又はハロゲン原子である。Ｅ−及びＱ−は、それぞれ独立して、ＯＨ−、ＲＣＣ１−ＣＯＯ−、ＲＣＣ１−ＳＯ３−又は下記式（ｃ−４）で表されるアニオンである。但し、ＲＣＣ１は、アルキル基、アリール基又はアラルキル基である。
【０２２３】
【化３６】
0006668825.tif 000037
【０２２４】
上記式（ｃ−４）中、ＲＣ９は、水素原子の一部又は全部がフッ素原子で置換されていてもよい炭素数１〜１２の直鎖状若しくは分岐状のアルキル基又は炭素数１〜１２の直鎖状若しくは分岐状のアルコキシル基である。ｎｃは０〜２の整数である。ｎｃが２の場合、複数のＲＣ９はそれぞれ同一でも異なっていてもよい。
【０２２５】
感放射線性樹脂組成物（Ｉ）が［Ｄ］酸拡散制御剤を含有する場合、［Ａ］重合体１００質量部に対する［Ｄ］酸拡散制御剤の含有量の下限としては、０．１質量部が好ましく、０．３質量部がより好ましい。一方、上記含有量の上限としては、１０質量部が好ましく、８質量部がより好ましく、５質量部がさらに好ましい。
【０２２６】
＜［Ｅ］重合体＞
［Ｅ］重合体は、［Ａ］重合体以外のフッ素原子含有重合体であり、［Ａ］重合体よりもフッ素原子含有率が大きい重合体であって、撥水性重合体添加剤である。当該感放射線性組成物が、［Ｅ］重合体を含有することで、レジスト膜を形成した際に、膜中の［Ｅ］重合体の撥油性的特徴により、その分布がレジスト膜表面近傍で偏在化する傾向があり、液浸露光時における酸発生剤や酸拡散制御剤等が液浸媒体に溶出することを抑制することができる。また、この［Ｅ］重合体の撥水性的特徴により、レジスト膜と液浸媒体との前進接触角が所望の範囲に制御でき、バブル欠陥の発生を抑制できる。さらに、レジスト膜と液浸媒体との後退接触角が高くなり、水滴が残らずに高速でのスキャン露光が可能となる。このように感放射線性樹脂組成物（Ｉ）が［Ｅ］重合体を含有することにより、液浸露光法に好適なレジスト膜を形成することができる。
【０２２７】
感放射線性樹脂組成物（Ｉ）が［Ｅ］重合体を有する場合、［Ｅ］重合体のフッ素原子含有率の下限としては、１質量％が好ましく、２質量％がより好ましく、３質量％がさらに好ましく、５質量％が特に好ましい。一方、上記含有率の上限としては、６０質量％が好ましく、４０質量％がより好ましく、３０質量％がさらに好ましい。［Ｅ］重合体のフッ素原子含有率が上記下限未満だと、レジスト膜表面の疎水性が低下する場合がある。なお重合体のフッ素原子含有率（質量％）は、１３Ｃ−ＮＭＲスペクトル測定により重合体の構造を求め、その構造から算出することができる。
【０２２８】
［Ｅ］重合体におけるフッ素原子の含有形態は特に限定されず、主鎖、側鎖及び末端のいずれに結合するものでもよいが、フッ素原子を含む構造単位を有することが好ましい。
【０２２９】
［Ｅ１］重合体としては、フッ素原子を含む構造単位として、［Ａ］重合体における構造単位（ＩＶａ）、構造単位（ＩＶｂ）及びこれらの組み合わせを有することが好ましい。［Ｅ１］重合体は、構造単位（ＩＶａ）及び構造単位（ＩＶｂ）をそれぞれ１種又は２種以上有していてもよい。
【０２３０】
上記構造単位（ＩＶａ）及び構造単位（ＩＶｂ）の含有割合の下限としては、［Ｅ］重合体を構成する全構造単位に対して、１０モル％が好ましく、１５モル％がより好ましく、２０モル％がさらに好ましい。一方、上記含有割合の上限としては、９０モル％が好ましく、８５モル％がより好ましく、８０モル％がさらに好ましい。
【０２３１】
また、［Ｅ］重合体としては、酸解離性基を含む構造単位を有することが好ましい。酸解離性基を含む構造単位としては、［Ａ］重合体における構造単位（ＩＩ）等が挙げられる。
【０２３２】
感放射線性樹脂組成物（Ｉ）が［Ｅ］重合体を含有する場合、［Ａ］重合体１００質量部に対する［Ｅ］重合体の含有量の下限としては、０．１質量部が好ましく、０．２質量部がより好ましく、０．５質量部がさらに好ましく、１質量部が特に好ましい。一方、上記含有量の上限としては、３０質量部が好ましく、２０質量部がより好ましく、１５質量部がさらに好ましく、１０質量部が特に好ましい。
【０２３３】
［Ｅ］重合体は、上述した［Ａ］重合体と同様の方法で合成することができる。
【０２３４】
［Ｅ］重合体のゲルパーミエーションクロマトグラフィー（ＧＰＣ）によるポリスチレン換算重量平均分子量（Ｍｗ）は特に限定されないが、その下限としては、１，０００が好ましく、２，０００がより好ましく、２，５００がさらに好ましく、３，０００が特に好ましい。一方、上記重量平均分子量の上限としては、５０，０００が好ましく、３０，０００がより好ましく、２０，０００がさらに好ましく、１５，０００が特に好ましい。［Ｅ］重合体のＭｗを上記範囲とすることで、感放射線性樹脂組成物（Ｉ）の塗布性及び現像欠陥抑制性が向上する。［Ｅ］重合体のＭｗが上記下限未満であると、十分な耐熱性を有するレジスト膜が得られない場合がある。［Ｅ］重合体のＭｗが上記上限を超えると、レジスト膜の現像性が低下する場合がある。
【０２３５】
［Ｅ］重合体のＧＰＣによるポリスチレン換算数平均分子量（Ｍｎ）に対するＭｗの比（Ｍｗ／Ｍｎ）の下限としては、１が好ましい。一方、上記比の上限としては、５が好ましく、３がより好ましく、２がさらに好ましい。
【０２３６】
感放射線性樹脂組成物（Ｉ）における［Ｅ］重合体の含有量の下限としては、［Ａ２］重合体のレジスト膜表層への偏在化を促進し、感放射線性樹脂組成物（Ｉ）のリソグラフィー性能を向上させる観点から、［Ａ２］重合体１００質量部に対して、５００質量部が好ましく、７００質量部がより好ましく、１，０００質量部がさらに好ましい。一方、上記含有量の上限としては、１００，０００質量部が好ましく、２０，０００質量部がより好ましく、１０，０００質量部がさらに好ましい。感放射線性樹脂組成物（Ｉ）は、［Ｆ］重合体を１種又は２種以上含有していてもよい。
【０２３７】
＜［Ｆ］重合体＞
［Ｆ］重合体は、［Ａ］重合体よりもフッ素原子含有率が小さく、酸解離性基を含む構造単位を有する重合体である。感放射線性樹脂組成物（Ｉ）は、例えば［Ａ］重合体が撥水性重合体添加剤として用いられている場合（［Ａ２］重合体）に、ベース重合体として［Ｆ］重合体を含有することが好ましい。［Ｆ］重合体としては、［Ａ］重合体における構造単位（ＩＩ）及び構造単位（ＩＩＩ）を有するものが好ましく、その他の構造単位を有していてもよい。
【０２３８】
上記構造単位（ＩＩ）の含有割合の下限としては、［Ｆ］重合体を構成する全構造単位に対して、１０モル％が好ましく、２０モル％がより好ましい。上記含有割合の上限としては、７０モル％が好ましく、６０モル％がより好ましい。
【０２３９】
上記構造単位（ＩＩＩ）の含有割合の下限としては、［Ｆ］重合体を構成する全構造単位に対して、１０モル％が好ましく、２０モル％がより好ましい。上記含有割合の上限としては、７０モル％が好ましく、６０モル％がより好ましい。
【０２４０】
［Ｆ］重合体がその他の構造単位を含有する場合、その他の構造単位の下限としてはそれぞれ、［Ｆ］重合体を構成する全構造単位に対して、１０モル％が好ましい。上記含有割合の上限としては、４０モル％が好ましく、３０モル％がより好ましい。
【０２４１】
［Ｆ］重合体のＭｗの下限としては、１，０００が好ましく、２，０００がより好ましく、３，０００がさらに好ましく、５，０００が特に好ましい。一方、［Ｆ］重合体のＭｗの上限としては、５０，０００が好ましく、３０，０００がより好ましく、２０，０００がさらに好ましく、１５，０００が特に好ましい。
【０２４２】
［Ｆ］重合体のＭｗ／Ｍｎの下限としては、通常１である。一方、上記Ｍｗ／Ｍｎの上限としては、通常５であり、３が好ましく、２がさらに好ましい。
【０２４３】
感放射線性樹脂組成物（Ｉ）における［Ｆ］重合体の含有量の下限としては、［Ａ２］重合体のレジスト膜表層への偏在化を促進し、感放射線性樹脂組成物（Ｉ）のリソグラフィー性能を向上させる観点から、［Ａ２］重合体１００質量部に対して、５００質量部が好ましく、７００質量部がより好ましく、１，０００質量部がさらに好ましい。一方、上記含有量の上限としては、１００，０００質量部が好ましく、２０，０００質量部がより好ましく、１０，０００質量部がさらに好ましい。感放射線性樹脂組成物（Ｉ）は、［Ｆ］重合体を１種又は２種以上含有していてもよい。
【０２４４】
＜［Ｇ］偏在化促進剤＞
感放射線性樹脂組成物（Ｉ）は、必要に応じて［Ｇ］偏在化促進剤を含有してもよい。［Ｇ］偏在化促進剤は、感放射線性樹脂組成物（Ｉ）が［Ｅ］重合体等の撥水性重合体添加剤を含有する場合等に、この撥水性重合体添加剤をより効率的にレジスト膜表面に偏析させる効果を有するものである。感放射線性樹脂組成物（Ｉ）にこの偏在化促進剤を含有させることで、上記撥水性重合体添加剤の添加量を従来よりも少なくすることができる。従って、リソグラフィー性能を損なうことなく、レジスト膜から液浸液への成分の溶出をさらに抑制し、高速スキャンにより液浸露光をより高速に行うことが可能になり、結果としてウォーターマーク欠陥等の液浸由来欠陥を抑制するレジスト膜表面の疎水性を向上させることができる。このような偏在化促進剤として用いることができるものとしては、比誘電率が３０以上２００以下で、１気圧における沸点が１００℃以上の低分子化合物を挙げることができる。このような化合物としては、具体的には、ラクトン化合物、カーボネート化合物、ニトリル化合物、多価アルコール等が挙げられる。
【０２４５】
上記ラクトン化合物としては、例えばγ−ブチロラクトン、バレロラクトン、メバロニックラクトン、ノルボルナンラクトン等が挙げられる。
【０２４６】
上記カーボネート化合物としては、例えばプロピレンカーボネート、エチレンカーボネート、ブチレンカーボネート、ビニレンカーボネート等が挙げられる。
【０２４７】
上記ニトリル化合物としては、例えばスクシノニトリル等が挙げられる。
【０２４８】
上記多価アルコールとしては、例えばグリセリン等が挙げられる。
【０２４９】
感放射線性樹脂組成物（Ｉ）が［Ｇ］偏在化促進剤を含有する場合、［Ｇ］偏在化促進剤の含有量の下限としては、感放射線性樹脂組成物（Ｉ）における重合体の総量１００質量部に対して、１０質量部が好ましく、１５質量部がより好ましく、２０質量部がさらに好ましく、２５質量部が特に好ましい。上記含有量の上限としては、５００質量部が好ましく、３００質量部がより好ましく、２００質量部がさらに好ましく、１００質量部が特に好ましい。
【０２５０】
＜その他の任意成分＞
感放射線性樹脂組成物（Ｉ）は、上記［Ａ］〜［Ｇ］成分以外にも、その他の任意成分を含有していてもよい。上記その他の任意成分としては、例えば界面活性剤、脂環式骨格含有化合物、増感剤等が挙げられる。これらのその他の任意成分は、それぞれ１種又は２種以上を併用してもよい。
【０２５１】
（界面活性剤）
界面活性剤は、塗布性、ストリエーション、現像性等を改良する効果を奏する。界面活性剤としては、例えばポリオキシエチレンラウリルエーテル、ポリオキシエチレンステアリルエーテル、ポリオキシエチレンオレイルエーテル、ポリオキシエチレンｎ−オクチルフェニルエーテル、ポリオキシエチレンｎ−ノニルフェニルエーテル、ポリエチレングリコールジラウレート、ポリエチレングリコールジステアレート等のノニオン系界面活性剤；市販品としては、ＫＰ３４１（信越化学工業社）、ポリフローＮｏ．７５、同Ｎｏ．９５（以上、共栄社化学社）、エフトップＥＦ３０１、同ＥＦ３０３、同ＥＦ３５２（以上、トーケムプロダクツ社）、メガファックＦ１７１、同Ｆ１７３（以上、ＤＩＣ社）、フロラードＦＣ４３０、同ＦＣ４３１（以上、住友スリーエム社）、アサヒガードＡＧ７１０、サーフロンＳ−３８２、同ＳＣ−１０１、同ＳＣ−１０２、同ＳＣ−１０３、同ＳＣ−１０４、同ＳＣ−１０５、同ＳＣ−１０６（以上、旭硝子工業社）等が挙げられる。感放射線性樹脂組成物（Ｉ）における界面活性剤の含有量の上限としては、［Ａ］重合体１００質量部に対して通常２質量部である。
【０２５２】
（脂環式骨格含有化合物）
脂環式骨格含有化合物は、ドライエッチング耐性、パターン形状、基板との接着性等を改善する効果を奏する。
【０２５３】
脂環式骨格含有化合物としては、例えば
１−アダマンタンカルボン酸、２−アダマンタノン、１−アダマンタンカルボン酸ｔ−ブチル等のアダマンタン誘導体類；
デオキシコール酸ｔ−ブチル、デオキシコール酸ｔ−ブトキシカルボニルメチル、デオキシコール酸２−エトキシエチル等のデオキシコール酸エステル類；
リトコール酸ｔ−ブチル、リトコール酸ｔ−ブトキシカルボニルメチル、リトコール酸２−エトキシエチル等のリトコール酸エステル類；
３−〔２−ヒドロキシ−２，２−ビス（トリフルオロメチル）エチル〕テトラシクロ［４．４．０．１２，５．１７，１０］ドデカン、２−ヒドロキシ−９−メトキシカルボニル−５−オキソ−４−オキサ−トリシクロ［４．２．１．０３，７］ノナン等が挙げられる。感放射線性樹脂組成物（Ｉ）における脂環式骨格含有化合物の含有量の上限としては、［Ａ］重合体１００質量部に対して通常５質量部である。
【０２５４】
（増感剤）
増感剤は、［Ｂ］酸発生剤等からの酸の生成量を増加する作用を示すものであり、感放射線性樹脂組成物（Ｉ）の「みかけの感度」を向上させる効果を奏する。
【０２５５】
増感剤としては、例えばカルバゾール類、アセトフェノン類、ベンゾフェノン類、ナフタレン類、フェノール類、ビアセチル、エオシン、ローズベンガル、ピレン類、アントラセン類、フェノチアジン類等が挙げられる。これらの増感剤は、単独で使用してもよく２種以上を併用してもよい。感放射線性樹脂組成物（Ｉ）における増感剤の含有量の上限としては、［Ａ］重合体１００質量部に対して通常２質量部である。
【０２５６】
＜感放射線性樹脂組成物（Ｉ）の調製方法＞
感放射線性樹脂組成物（Ｉ）は、例えば［Ａ］重合体、［Ｂ］酸発生体、［Ｃ］溶媒、必要に応じて含有される任意成分及び［Ｄ］酸拡散制御体を所定の割合で混合することにより調製できる。この場合、上記各成分の混合後に、例えば孔径０．２μｍ程度のフィルター等でろ過することが好ましい。感放射線性樹脂組成物（Ｉ）の固形分濃度の下限としては、０．１質量％が好ましく、０．５質量％がより好ましく、１質量％がさらに好ましく、１．５質量％が特に好ましい。上記固形分濃度の上限としては、５０質量％が好ましく、３０質量％がより好ましく、２０質量％がさらに好ましく、１０質量％が特に好ましい。
【０２５７】
＜レジストパターン形成方法＞
本発明の別の一態様に係るレジストパターン形成方法は、レジスト膜を形成する工程（以下「レジスト膜形成工程」ともいう）、上記レジスト膜を露光する工程（以下、「露光工程」ともいう）及び上記露光されたレジスト膜を現像する工程（以下、「現像工程」ともいう）を備える。上記レジスト膜を上述した感放射線性樹脂組成物（Ｉ）により形成する。
【０２５８】
当該レジストパターン形成方法によれば、上述の感放射線性樹脂組成物（Ｉ）を用いているので、優れた焦点深度及びＭＥＥＦ性能を発揮し、ＬＷＲが小さく、かつ欠陥の少ない解像度、断面形状の矩形性及び膜収縮抑制性に優れるレジストパターンを形成することができる。以下、レジストパターン形成方法の各工程について説明する。
【０２５９】
［レジスト膜形成工程］
本工程では、感放射線性樹脂組成物（Ｉ）によりレジスト膜を形成する。このレジスト膜を形成する基板としては、例えばシリコンウェハ、二酸化シリコン、アルミニウムで被覆されたウェハ等の従来公知のもの等が挙げられる。また、例えば特公平６−１２４５２号公報や特開昭５９−９３４４８号公報等に開示されている有機系又は無機系の反射防止膜を基板上に形成してもよい。塗布方法としては、例えば回転塗布（スピンコーティング）、流延塗布、ロール塗布等が挙げられる。塗布した後に、必要に応じて、塗膜中の溶媒を揮発させるため、プレベーク（ＰＢ）を行ってもよい。ＰＢ温度の下限としては、通常６０℃であり、８０℃が好ましい。一方、ＰＢ温度の上限としては、通常１４０℃であり、１２０℃が好ましい。ＰＢ時間の下限としては、通常５秒であり、１０秒が好ましい。一方、ＰＢ時間の下限としては、通常６００秒であり、３００秒が好ましい。形成されるレジスト膜の平均厚さの下限としては、１０ｎｍが好ましい。上記平均厚さの上限としては、１，０００ｎｍが好ましく、５００ｎｍがより好ましい。
【０２６０】
［露光工程］
本工程では、レジスト膜形成工程で形成されたレジスト膜に、フォトマスクを介するなどして（場合によっては、水等の液浸媒体を介して）放射線を照射し、露光する。放射線としては、目的とするパターンの線幅に応じて、例えば可視光線、紫外線、遠紫外線、極端紫外線（ＥＵＶ）、Ｘ線、γ線等の電磁波；電子線、α線等の荷電粒子線等が挙げられる。これらの中でも、遠紫外線、ＥＵＶ、電子線が好ましく、ＡｒＦエキシマレーザー光（波長１９３ｎｍ）、ＫｒＦエキシマレーザー光（波長２４８ｎｍ）、ＥＵＶ、電子線がより好ましく、ＡｒＦエキシマレーザー光、ＥＵＶ、電子線がさらに好ましい。
【０２６１】
露光を液浸露光により行う場合、用いる液浸液としては、例えば水、フッ素系不活性液体等が挙げられる。液浸液は、露光波長に対して透明であり、かつ膜上に投影される光学像の歪みを最小限に留めるよう屈折率の温度係数ができる限り小さい液体が好ましいが、特に露光光源がＡｒＦエキシマレーザー光（波長１９３ｎｍ）である場合、上述の観点に加えて、入手の容易さ、取り扱いのし易さといった点から水を用いるのが好ましい。水を用いる場合、水の表面張力を減少させるとともに、界面活性力を増大させる添加剤をわずかな割合で添加しても良い。この添加剤は、ウェハ上のレジスト膜を溶解させず、かつレンズの下面の光学コートに対する影響が無視できるものが好ましい。使用する水としては蒸留水が好ましい。
【０２６２】
上記露光の後、ポストエクスポージャーベーク（ＰＥＢ）を行い、レジスト膜の露光された部分において、露光により［Ｂ］酸発生体から発生した酸による［Ａ］重合体等が有する酸解離性基の解離を促進させることが好ましい。このＰＥＢによって、露光部と未露光部とで現像液に対する溶解性により差が生じる。ＰＥＢ温度の下限としては、通常５０℃であり、８０℃が好ましい。一方、ＰＥＢ温度の上限としては、通常１８０℃であり、１３０℃が好ましい。ＰＥＢ時間の下限としては、通常５秒であり、１０秒が好ましい。一方、ＰＥＢ時間の上限としては、通常６００秒であり、３００秒が好ましい。
【０２６３】
［現像工程］
本工程では、上記露光工程で露光されたレジスト膜を現像する。これにより、所定のレジストパターンを形成することができる。現像後は、水又はアルコール等のリンス液で洗浄し、乾燥することが一般的である。現像工程における現像方法としては、アルカリ現像でも有機溶媒現像よい。
【０２６４】
上記現像に用いる現像液としては、アルカリ現像の場合、例えば水酸化ナトリウム、水酸化カリウム、炭酸ナトリウム、けい酸ナトリウム、メタけい酸ナトリウム、アンモニア水、エチルアミン、ｎ−プロピルアミン、ジエチルアミン、ジ−ｎ−プロピルアミン、トリエチルアミン、メチルジエチルアミン、エチルジメチルアミン、トリエタノールアミン、テトラメチルアンモニウムヒドロキシド（ＴＭＡＨ）、ピロール、ピペリジン、コリン、１，８−ジアザビシクロ−［５．４．０］−７−ウンデセン、１，５−ジアザビシクロ−［４．３．０］−５−ノネン等のアルカリ性化合物の少なくとも１種を溶解したアルカリ水溶液等が挙げられる。これらの中でも、ＴＭＡＨ水溶液が好ましく、２．３８質量％ＴＭＡＨ水溶液がより好ましい。
【０２６５】
また、有機溶媒現像の場合、炭化水素系溶媒、エーテル系溶媒、エステル系溶媒、ケトン系溶媒、アルコール系溶媒等の有機溶媒又は有機溶媒を含有する溶媒が挙げられる。上記有機溶媒としては、例えば上述の感放射線性樹脂組成物（Ｉ）の［Ｂ］溶媒として列挙した溶媒の１種又は２種以上等が挙げられる。これらの中でも、エステル系溶媒、ケトン系溶媒が好ましい。エステル系溶媒としては、酢酸エステル系溶媒が好ましく、酢酸ｎ−ブチルがより好ましい。ケトン系溶媒としては、鎖状ケトンが好ましく、２−ヘプタノンがより好ましい。現像液中の有機溶媒の含有量の下限としては、８０質量％が好ましく、９０質量％がより好ましく、９５質量％がさらに好ましく、９９質量％が特に好ましい。現像液中の有機溶媒以外の成分としては、例えば水、シリコンオイル等が挙げられる。
【０２６６】
現像方法としては、例えば現像液が満たされた槽中に基板を一定時間浸漬する方法（ディップ法）、基板表面に現像液を表面張力によって盛り上げて一定時間静止することで現像する方法（パドル法）、基板表面に現像液を噴霧する方法（スプレー法）、一定速度で回転している基板上に一定速度で現像液塗出ノズルをスキャンしながら現像液を塗出しつづける方法（ダイナミックディスペンス法）等が挙げられる。
【０２６７】
本発明の別の一態様に係るレジストパターン形成方法は、レジスト膜を形成する工程ともいう）、上記レジスト膜を露光する工程、及び上記露光されたレジスト膜を有機溶媒を主成分とする現像液で現像する工程を備える。上記レジスト膜を感放射線性樹脂組成物（ＩＩ）により形成する。
【０２６８】
当該レジストパターン形成方法によれば、感放射線性樹脂組成物（ＩＩ）を用いているので、優れた焦点深度及びＭＥＥＦ性能を発揮し、ＬＷＲが小さく、かつ欠陥の少ない解像度、断面形状の矩形性及び膜収縮抑制性に優れるレジストパターンを形成することができる。以下、レジストパターン形成方法の各工程について説明する。
【０２６９】
レジスト膜を形成する工程、上記レジスト膜を露光する工程については、上記レジスト膜形成工程及び上記露光工程とそれぞれ同様である。以下、上記露光されたレジスト膜を、有機溶媒を主成分とする現像液で現像する工程について説明する。
【０２７０】
［上記露光されたレジスト膜を、有機溶媒を主成分とする現像液で現像する工程］
本工程では、上記レジスト膜を露光する工程で露光されたレジスト膜を、有機溶媒を主成分とする現像液で現像する。これにより、所定のレジストパターンを形成することができる。現像後は、水又はアルコール等のリンス液で洗浄し、乾燥することが一般的である。現像液としては、例えば有機溶媒の含有量が５０質量％以上であることが好ましい。
【０２７１】
有機溶媒としては、上記露光工程において例示したものと同様のものを用いることができる。好ましいもの、現像液中の有機溶媒の含有量についても上記現像工程における場合と同様である。現像方法についても、上記現像工程において例示した方法と同様の方法で行うことができる。
【０２７２】
＜感放射線性樹脂組成物（ＩＩ）＞
感放射線性樹脂組成物（ＩＩ）は、［Ａ’］重合体、感放射線性酸発生体、及び溶媒を含有する。感放射線性樹脂組成物（ＩＩ）は、好適成分として、［Ｄ］酸拡散制御体、［Ｅ］重合体、［Ｆ］重合体及び［Ｇ］偏在化促進剤を含有してもよく、本発明の効果を損なわない範囲において、その他の任意成分を含有してもいてもよい。
【０２７３】
感放射線性樹脂組成物（ＩＩ）は、重合体成分として、ベース重合体のみを含有していてもよく、当該ベース重合体以外に撥水性重合体添加剤を含有することもできる。放射線性樹脂組成物（ＩＩ）は、撥水性重合体添加剤を含有することで、レジスト膜からの酸発生体等の溶出を抑制できると共に、形成されたレジスト膜表面が高い動的接触角を示すので、レジスト膜表面は優れた水切れ特性を発揮することができる。これにより液浸露光プロセスにおいて、レジスト膜表面と液浸媒体を遮断するための上層膜を別途形成することを要することなく、高速スキャン露光を可能にすることができる。
【０２７４】
感放射線性樹脂組成物（ＩＩ）が撥水性重合体添加剤を含有する場合の撥水性重合体添加剤としては、感放射線性樹脂組成物（Ｉ）の成分として記載したものと同様のものを使用することができ、撥水性重合体添加剤の含有量、感放射線性樹脂組成物（ＩＩ）における重合体成分の態様としては、感放射線性樹脂組成物（Ｉ）の場合と同様である。
【０２７５】
感放射線性樹脂組成物（ＩＩ）の感放射線性酸発生体、溶媒、［Ｄ］酸拡散制御体、［Ｅ］重合体、［Ｆ］重合体、［Ｇ］偏在化促進剤及びその他の任意成分としては、上記感放射線性樹脂組成物（Ｉ）のそれぞれの成分として記載したものと同様のものを使用することができる。また、それぞれの成分として好ましいもの、含有割合等についても、上記感放射線性樹脂組成物（Ｉ）の場合と同様である。以下、［Ａ’］重合体について説明する。
【０２７６】
＜［Ａ’］重合体＞
［Ａ’］重合体は、構造単位（Ｉ’）を有する重合体である。感放射線性樹脂組成物（ＩＩ）は、［Ａ’］重合体が構造単位（Ｉ’）を有することで、ＬＷＲ性能、解像性、断面形状の矩形性、焦点深度、ＭＥＥＦ性能、現像欠陥抑制性及び膜収縮抑制性に優れるレジストパターンを形成することができる。感放射線性樹脂組成物（ＩＩ）が上記構成を有することで上記効果を奏する理由については必ずしも明確ではないが、例えば以下のように推察することができる。すなわち、［Ａ’］重合体は、Ｌのアルキレン鎖（以下、「基（Ｌ’）」ともいう）を含む環状骨格を有することで主鎖が剛直性の高いものとなる。この結果、［Ａ’］重合体は、感放射線性酸発生体から生じる酸の拡散長を適度に短くすることができ、また、［Ａ’］重合体は、有機溶媒を主成分とする現像液で現像する際に体積変化等による膜収縮を抑制することができる。そのため、感放射線性樹脂組成物（ＩＩ）のリソグラフィー性能を向上させることができると考えられる。
【０２７７】
感放射線性樹脂組成物（ＩＩ）におけるベース重合体としての［Ａ］重合体（以下、「［Ａ１’］重合体」ともいう）は、構造単位（Ｉ’）以外にも、酸解離性基を含む構造単位（ＩＩ）及び極性基を含む構造単位（ＩＩＩ）を有することが好ましく、上記構造単位（Ｉ’）〜（ＩＩＩ）以外の他の構造単位を有してもよい。
【０２７８】
感放射線性樹脂組成物（Ｉ）における撥水性重合体添加剤としての［Ａ’］重合体（以下、「［Ａ２’］重合体」ともいう）は、構造単位（Ｉ’）以外にも、酸解離性基を含む構造単位（ＩＩ）を有することが好ましく、極性基を含む構造単位（ＩＩＩ）及び構造単位（Ｉ’）以外の構造単位であってフッ素原子を含む構造単位（ＩＶ）を有してもよく、上記構造単位（Ｉ’）〜（ＩＶ）以外の他の構造単位を有してもよい。
【０２７９】
［Ａ’］重合体は、上記各構造単位を１種又は２種以上有していてもよい。［Ａ’］重合体の酸解離性基を含む構造単位（ＩＩ）、極性基を含む構造単位（ＩＩＩ）、構造単位（Ｉ’）以外の構造単位であってフッ素原子を含む構造単位（ＩＶ）及び上記構造単位（Ｉ’）〜（ＩＩＩ）以外の他の構造単位としては、上記［Ａ］重合体のそれぞれの構造単位として記載したものと同様のものを使用することができる。また、それぞれの構造単位として好ましいものについても、上記［Ａ］重合体の場合と同様である。以下、構造単位（Ｉ’）について説明する。
【０２８０】
［構造単位（Ｉ’）］
構造単位（Ｉ’）は、下記式（１’）で表される構造単位である。
【化３７】
0006668825.tif 000038
（式（１’）中、Ｒ１、Ｒ２、Ｒ３及びＲ４は、それぞれ独立して、水素原子、フッ素原子、メチル基又はトリフルオロメチル基である。Ｒ５及びＲ６は、それぞれ独立して、水素原子又は炭素数１〜２０の１価の有機基である。Ｌ’は、炭素数２〜８のアルキレン鎖、上記アルキレン鎖が有する水素原子の一部又は全部を置換基で置換した基又は上記アルキレン鎖の炭素−炭素間に硫黄原子、窒素原子若しくは酸素原子を含む基である。）
【０２８１】
［Ａ’］重合体のＲ１、Ｒ２、Ｒ３、Ｒ４、Ｒ５及びＲ６については、上記［Ａ］重合体のそれぞれとして例示したものと同様のものを使用することができる。また、それぞれの成分として好ましいものについても、上記［Ａ］重合体の場合と同様である。以下、基（Ｌ’）について説明する。
【０２８２】
（基（Ｌ’））
基（Ｌ’）は、炭素数２〜８のアルキレン鎖、上記アルキレン鎖が有する水素原子の一部又は全部を置換基で置換した基又は上記アルキレン鎖の炭素−炭素間に硫黄原子、窒素原子若しくは酸素原子を含む基である。
【０２８３】
上記Ｌ’で表されるアルキレン鎖が有する水素原子を置換する置換基としては、上記基（Ｌ）の置換基として記載したものと同様のものを使用することができる。また、上記置換基として好ましいものにつても、上記基（Ｌ）の場合と同様である。上記Ｌ’で表されるアルキレン鎖の炭素−炭素間に含まれる硫黄原子及び上記Ｌ’で表されるアルキレン鎖の炭素−炭素間に含まれる窒素原子としては、上記基（Ｌ）のそれぞれの原子として記載したものと同様のものを使用することができる。また、それぞれの原子として好ましいものにつても、上記基（Ｌ）の場合と同様である。
【０２８４】
上記Ｌ’で表されるアルキレン鎖の炭素−炭素間に含まれる酸素原子としては、例えば−Ｏ−の酸素原子、−ＣＯ−、−ＣＯＯ−、−ＯＣＯ−等に含まれる酸素原子などが挙げられる。
【０２８５】
基（Ｌ’）の鎖長としては、構造単位（Ｉ’）を与える単量体の重合性の観点から、２〜５の整数が好ましく、２〜４の整数がより好ましい。
【０２８６】
上記アルキレン鎖の炭素−炭素間に酸素原子を含む基としては、例えば下記式（Ｌ’）で表される基が挙げられる。
【０２８７】
【化３８】
0006668825.tif 000039
【０２８８】
上記式（Ｌ’）中、Ｘ’は、酸素原子又は−（ＣＨ２）ｍ−及び−（ＣＨ２）ｎ−の少なくとも一方と連結する酸素原子を含む２価の連結基である。但し、Ｘ’はアルキレン鎖を含まない。ｍ及びｎは、上記式（Ｌ）と同義である。
【０２８９】
上記Ｘ’で表される酸素原子を含む２価の連結基としては、例えば−Ｏ−、上記Ｌ’で表されるアルキレン鎖の炭素−炭素間に含まれる酸素原子を構成する基として例示した基と同様の基等が挙げられる。
【０２９０】
これらの中で、レジスト膜中の［Ｂ］酸発生体から生じる酸と［Ａ’］重合体との間の相互作用をより適度に調整し、リソグラフィー性能を向上させる観点から、−Ｏ−が好ましい。
【０２９１】
構造単位（Ｉ’）としては、例えば上記構造単位（Ｉ）として例示した構造単位、下記式（Ａ’−１）〜（Ａ’−４）で表される構造単位（以下、「構造単位（Ｉ’−１）〜（Ｉ’−４）」ともいう）等が挙げられる。
【０２９２】
【化３９】
0006668825.tif 000040
【０２９３】
構造単位（Ｉ’）としては、構造単位（Ｉ−１）〜（Ｉ−１２）、（Ｉ−１５）〜（Ｉ−１７）、（Ｉ−２０）〜（Ｉ−２３）、（Ｉ−２５）〜（Ｉ−３２）、（Ｉ−３４）〜（Ｉ−３６）、（Ｉ’−１）及び（Ｉ’−２）が好ましい。
【０２９４】
［Ａ１’］重合体の構造単位（Ｉ’）の含有割合の下限としては、［Ａ１’］重合体を構成する全構造単位に対して、１モル％が好ましく、３モル％がより好ましく、８モル％がさらに好ましく、２０モル％が特に好ましい。上記構造単位（Ｉ’）の含有割合の上限としては、９０モル％が好ましく、７０モル％がより好ましく、５０モル％がさらに好ましく、４０モル％が特に好ましい。［Ａ２’］重合体の構造単位（Ｉ）の含有割合の下限としては、［Ａ２’］重合体を構成する全構造単位に対して、１モル％が好ましく、５モル％がより好ましく、１０モル％がさらに好ましく、５０モル％が特に好ましい。上記構造単位（Ｉ’）の含有割合の上限としては、９５モル％が好ましく、９０モル％がより好ましく、８５モル％がさらに好ましく、８０モル％が特に好ましい。［Ａ’］重合体の構造単位（Ｉ）の含有割合を上記範囲とすることで、感放射線性樹脂組成物（Ｉ’）のリソグラフィー性能を向上させることができる。
【０２９５】
［Ａ１’］重合体の構造単位（Ｉ’）の含有割合としては、［Ａ１’］重合体を構成する全構造単位に対して、１００モル％であってもよい。［Ａ１’］重合体の構造単位（Ｉ）の含有割合を上記範囲とすることで、［Ａ１’］重合体を均一なものとすることができ、感放射線性樹脂組成物（Ｉ’）のリソグラフィー性能をより向上させることができる。
【０２９６】
構造単位（Ｉ’）を与える単量体としては、例えば下記式（ｉ’）で表される化合物（以下、「化合物（ｉ’）」ともいう）等が挙げられる。
【０２９７】
【化４０】
0006668825.tif 000041
【０２９８】
上記式（ｉ’）中、Ｒ１、Ｒ２、Ｒ３、Ｒ４、Ｒ５、Ｒ６及びＬ’は、上記式（１’）と同義である。
【０２９９】
上記化合物（ｉ’）は例えば上記化合物（ｉ）と同様の方法で合成することができる。
【０３００】
＜［Ａ’］重合体の合成方法＞
［Ａ’］重合体は例えば上述した［Ａ］重合体と同様の方法で合成することができる。
【０３０１】
［Ａ’］重合体のゲルパーミエーションクロマトグラフィー（ＧＰＣ）によるポリスチレン換算重量平均分子量（Ｍｗ）の下限は、１，０００が好ましく、２，０００がより好ましく、２，５００がさらに好ましく、３，０００が特に好ましい。上記Ｍｗの上限は、５０，０００が好ましく、３０，０００がより好ましく、２０，０００がさらに好ましく、１５，０００が特に好ましい。［Ａ’］重合体のＭｗを上記範囲とすることで、感放射線性樹脂組成物（Ｉ）の塗布性及び現像欠陥抑制性が向上する。［Ａ’］重合体のＭｗが上記下限未満であると、十分な耐熱性を有するレジスト膜が得られない場合がある。
【０３０２】
［Ａ’］重合体のＧＰＣによるポリスチレン換算数平均分子量（Ｍｎ）に対するＭｗの比（Ｍｗ／Ｍｎ）の下限は、通常１であり、１．１が好ましい。上記Ｍｗ／Ｍｎの上限は、通常５であり、３が好ましく、２．５がよりに好ましい。
【実施例】
【０３０３】
以下、本発明の実施例によりさらに具体的に説明するが、本発明は、これらの実施例に限定されるものではない。なお、実施例及び比較例における各測定は、下記の方法により行った。
【０３０４】
［重量平均分子量（Ｍｗ）及び数平均分子量（Ｍｎ）］
ＧＰＣカラム（東ソー社の「Ｇ２０００ＨＸＬ」：２本、「Ｇ３０００ＨＸＬ」：１本、「Ｇ４０００ＨＸＬ」：１本）を用い、流量：１．０ｍＬ／分、溶出溶媒：テトラヒドロフラン、試料濃度：１．０質量％、試料注入量：１００μＬ、カラム温度：４０℃、検出器：示差屈折計の分析条件で、単分散ポリスチレンを標準とするゲルパーミエーションクロマトグラフィ（ＧＰＣ）により測定した。また、分散度（Ｍｗ／Ｍｎ）は、Ｍｗ及びＭｎの測定結果より算出した。
【０３０５】
［１３Ｃ−ＮＭＲ分析］
日本電子社の「ＪＮＭ−ＥＣＸ４００」を用い、測定溶媒として重クロロホルムを使用して、各重合体における各構造単位の含有割合（モル％）を求める分析を行った。
【０３０６】
＜化合物の合成＞
［合成例１］（化合物（Ｍ−１）の合成）
５００ｍＬの丸底フラスコに炭酸カリウム２２．１ｇ（１６０ｍｍｏｌ）、下記式（ｍ−１）で表される化合物３０ｇ（１５５ｍｍｏｌ）、テトラヒドロフラン８０ｍＬを加えて撹拌を開始した。そこへ、マロノニトリル５．２ｇ（８０．０ｍｍｏｌ）をテトラヒドロフラン４０ｍＬに溶解させた溶液を滴下した。滴下終了後、室温で１時間撹拌した。その後、５０℃に昇温し６時間加熱撹拌した。ろ過で無機塩を除去した後、溶媒を留去し酢酸エチルを加えた。水洗を３回した後、無水硫酸ナトリウムで乾燥させた。溶媒を留去し、カラムクロマトグラフィで精製することで下記式（Ｍ−１）で表される化合物を２１．９ｇ（収率９７％）得た。
【０３０７】
【化４１】
0006668825.tif 000042
【０３０８】
［合成例２〜３０］（化合物（Ｍ−２）〜（Ｍ−３０）の合成）
前駆体を適宜選択し、合成例１と同様の操作を行うことによって、下記式（Ｍ−２）〜（Ｍ−３０）で表される化合物を合成した。
【０３０９】
【化４２】
0006668825.tif 000043
【０３１０】
【化４３】
0006668825.tif 000044
【０３１１】
【化４４】
0006668825.tif 000045
【０３１２】
【化４５】
0006668825.tif 000046
【０３１３】
【化４６】
0006668825.tif 000047
【０３１４】
＜［Ａ］重合体、［Ｅ］重合体及び［Ｆ］重合体の合成＞
上記合成した化合物（Ｍ−１）〜（Ｍ−３０）以外の［Ａ］重合体、［Ｅ］重合体及び［Ｆ］重合体の合成で用いた単量体を以下に示す。
【０３１５】
【化４７】
0006668825.tif 000048
【０３１６】
［合成例３１］（重合体（Ａ１−１）の合成）
上記式（Ｍ’−２）で表される化合物９．０８ｇ（５０モル％）、上記式（Ｍ’−１）で表される化合物８．２３ｇ（４０モル％）、上記式（Ｍ−１）で表される化合物２．６９ｇ（１０モル％）を２−ブタノン４０ｇに溶解し、開始剤としてＡＩＢＮ０．７６ｇ（全単量体に対して５モル％）を添加して単量体溶液を調製した。次いで２０ｇの２−ブタノンを入れた１００ｍＬの三口フラスコを３０分窒素パージした後、攪拌しながら８０℃に加熱し、上記調製した単量体溶液を滴下漏斗にて３時間かけて滴下した。滴下開始を重合反応の開始時間とし、重合反応を６時間実施した。重合反応終了後、重合溶液を水冷して３０℃以下に冷却した。４００ｇのメタノール中に冷却した重合溶液を投入し、析出した白色粉末をろ別した。ろ別した白色粉末を８０ｇのメタノールで２回洗浄した後、ろ別し、５０℃で１７時間乾燥させて白色粉末状の重合体（Ａ１−１）を合成した（１４．８ｇ、収率７４％）。重合体（Ａ１−１）のＭｗは７，２００であり、Ｍｗ／Ｍｎは１．５３であった。１３Ｃ−ＮＭＲ分析の結果、上記式（Ｍ’−２）で表される化合物、上記式（Ｍ’−１）で表される化合物及び上記式（Ｍ−１）で表される化合物に由来する各構造単位の含有割合は、それぞれ５０．１モル％、４０．２モル％、９．７モル％であった。
【０３１７】
［合成例６９］（重合体（Ａ１−３９）の合成）
上記式（Ｍ’−３）で表される化合物４２．９９ｇ（５０モル％）、上記式（Ｍ’−２）で表される化合物４１．６２ｇ（４０モル％）、上記式（Ｍ−１）で表される化合物１５．３９ｇ（１０モル％）、開始剤としてＡＩＢＮ４．３５ｇ（全単量体に対して５モル％）及びｔ−ドデシルメルカプタン１、１４ｇを、プロピレングリコールモノメチルエーテル１００ｇに溶解した後、窒素雰囲気下、反応温度を７０℃に保持して、１６時間共重合させた。重合反応終了後、重合溶液を１，０００ｇのｎ−ヘキサン中に滴下して、重合体を凝固精製した。次いで上記重合体に、再度プロピレングリコールモノメチルエーテル１５０ｇを加えた後、更に、メタノール１５０ｇ、トリエチルアミン３４ｇ及び水６ｇを加えて、沸点にて還流させながら、８時間加水分解反応を行った。反応終了後、溶媒及びトリエチルアミンを減圧留去し、得られた重合体をアセトン１５０ｇに溶解した後、２，０００ｇの水中に滴下して凝固させ、生成した白色粉末をろ過し、５０℃で１７時間乾燥させて白色粉末状の重合体（Ａ１−３９）を得た（６２．１ｇ、収率７０％）。重合体（Ａ１−３９）のＭｗは７０００であり、Ｍｗ／Ｍｎは１．８７であった。１３Ｃ−ＮＭＲ分析の結果、ｐ−ヒドロキシスチレン、上記式（Ｍ’−２）で表される化合物及び上記式（Ｍ−１）で表される化合物に由来する各構造単位の含有割合は、それぞれ５０．２モル％、４０．１モル％、９．７モル％であった。
【０３１８】
［合成例３２〜６８並びに７１及び７２］（重合体（Ａ１−２）〜（Ａ１−３８）、（Ｆ−１）及び（Ｆ−２）の合成）
下記表１、表２又は表３に示す種類及び含有量の各成分を用いた以外は合成例３１と同様の操作を行うことによって、重合体（Ａ１−２）〜（Ａ１−３８）並びに（Ｆ−１）及び（Ｆ−２）を合成した。
【０３１９】
［合成例７０］（重合体（Ａ１−４０）の合成）
下記表３に示す種類及び含有量の各成分を用いた以外は合成例６９と同様の操作を行うことによって、重合体（Ａ１−４０）を合成した。
【０３２０】
【表１】
0006668825.tif 000049
【０３２１】
【表２】
0006668825.tif 000050
【０３２２】
【表３】
0006668825.tif 000051
【０３２３】
［合成例７３］（重合体（Ｅ−１）の合成）
上記式（Ｍ’−１２）で表される化合物７１．６７ｇ（７０モル％）及び上記式（Ｍ’−１３）で表される化合物２８．３３ｇ（３０モル％）を、１００ｇの２−ブタノンに溶解し、開始剤としてジメチル２，２’−アゾビスイソブチレート６．４７ｇ（全単量体に対して５モル％）を溶解させて単量体溶液を調製した。次いで１００ｇの２−ブタノンを入れた１，０００ｍＬの三口フラスコを３０分窒素パージした後、攪拌しながら８０℃に加熱し、上記調製した単量体溶液を滴下漏斗にて３時間かけて滴下した。滴下開始を重合反応の開始時間とし、重合反応を６時間実施した。重合反応終了後、重合溶液を水冷して３０℃以下に冷却した。反応溶液を２Ｌ分液漏斗に移液した後、１５０ｇのｎ−ヘキサンで上記重合溶液を均一に希釈し、６００ｇのメタノールを投入して混合した。次いで３０ｇの蒸留水を投入し、さらに攪拌して３０分静置した。その後、下層を回収し、固形分である重合体（Ｅ−１）を含むプロピレングリコールモノメチルエーテルアセテート溶液を得た（収率６０％）。重合体（Ｅ−１）のＭｗは７，２００であり、Ｍｗ／Ｍｎは２．００であった。１３Ｃ−ＮＭＲ分析の結果、上記式（Ｍ’−１２）で表される化合物及び上記式（Ｍ’−１３）で表される化合物に由来する各構造単位の含有割合は、それぞれ７１．１モル％及び２８．９モル％であった。
【０３２４】
［合成例７４〜７６］（重合体（Ａ２−１）〜（Ａ２−３）の合成）
下記表４に示す種類及び含有量の各成分を用いた以外は合成例７３と同様の操作を行うことによって、重合体（Ａ２−１）〜（Ａ２−３）を合成した。
【０３２５】
【表４】
0006668825.tif 000052
【０３２６】
＜感放射線性樹脂組成物（Ｊ）の調製＞
下記実施例１〜４５、比較例１及び２の感放射線性樹脂組成物（Ｊ）の調製に用いた［Ｂ］酸発生体、［Ｃ］溶媒、［Ｄ］酸拡散制御剤及び［Ｇ］偏在化促進剤を以下に示す。
【０３２７】
［［Ｂ］酸発生体］
各構造式を以下に示す。
Ｂ−１：トリフェニルスルホニウム２−（アダマンタン−１−イルカルボニルオキシ）−１，１，３，３，３−ペンタフルオロプロパン−１−スルホネート
Ｂ−２：トリフェニルスルホニウムノルボルナンスルトン−２−イルオキシカルボニルジフルオロメタンスルホネート
Ｂ−３：トリフェニルスルホニウム３−（ピペリジン−１−イルスルホニル）−１，１，２，２，３，３−ヘキサフルオロプロパン−１−スルホネート
Ｂ−４：トリフェニルスルホニウムアダマンタン−１−イルオキシカルボニルジフルオロメタンスルホネート
【０３２８】
【化４８】
0006668825.tif 000053
【０３２９】
［［Ｃ］溶媒］
Ｃ−１：酢酸プロピレングリコールモノメチルエーテル
Ｃ−２：シクロヘキサノン
【０３３０】
［［Ｄ］酸拡散制御剤］
各構造式を以下に示す。
Ｄ−１：トリフェニルスルホニウムサリチレート
Ｄ−２：トリフェニルスルホニウム１０−カンファースルホネート
Ｄ−３：Ｎ−（ｎ−ウンデカン−１−イルカルボニルオキシエチル）モルホリン
Ｄ−４：２，６−ジｉ−プロピルアニリン
Ｄ−５：トリｎ−ペンチルアミン
【０３３１】
【化４９】
0006668825.tif 000054
【０３３２】
［［Ｇ］偏在化促進剤］
Ｇ−１：γ−ブチロラクトン
【０３３３】
［実施例１］
［Ａ］重合体としての（Ａ１−１）１００質量部、［Ｂ］酸発生体としての（Ｂ−１）８．５質量部、［Ｃ］溶媒としての（Ｃ−１）２，２４０質量部及び（Ｃ−２）９６０質量部、［Ｄ］酸拡散制御剤としての（Ｄ−１）２．３質量部、［Ｅ］重合体としての（Ｅ−１）３質量部並びに［Ｇ］偏在化促進剤としての（Ｇ−１）３０質量部を配合し、孔径０．２μｍのメンブランフィルターでろ過することにより感放射線性樹脂組成物（Ｊ−１）を調製した。
【０３３４】
［実施例２〜４５、比較例１及び２］
下記表５、表６又は表７に示す種類及び配合量の各成分を用いた以外は、実施例１と同様に操作して、各感放射線性樹脂組成物を調製した。
【０３３５】
【表５】
0006668825.tif 000055
【０３３６】
【表６】
0006668825.tif 000056
【０３３７】
【表７】
0006668825.tif 000057
【０３３８】
＜レジストパターンの形成（１）＞
１２インチのシリコンウエハー表面に、スピンコーター（東京エレクトロン社の「ＣＬＥＡＮ  ＴＲＡＣＫ  ＡＣＴ１２」））を使用して、下層反射防止膜形成用組成物（ブルワーサイエンス社の「ＡＲＣ６６」）を塗布した後、２０５℃で６０秒間加熱することにより平均厚さ１０５ｎｍの下層反射防止膜を形成した。この下層反射防止膜上に、上記スピンコーターを使用して上記調製した各感放射線性樹脂組成物を塗布し、９０℃で６０秒間ＰＢを行った。その後、２３℃で３０秒間冷却し、平均厚さ９０ｎｍのレジスト膜を形成した。次に、このレジスト膜を、ＡｒＦエキシマレーザー液浸露光装置（ＮＩＫＯＮ社の「ＮＳＲ−Ｓ６１０Ｃ」）を用い、ＮＡ＝１．３、ダイポール（シグマ０．９７７／０．７８２）の光学条件にて、４０ｎｍラインアンドスペース（１Ｌ１Ｓ）マスクパターンを介して露光した。露光後、９０℃で６０秒間ＰＥＢを行った。その後、アルカリ現像液として２．３８質量％のＴＭＡＨ水溶液を用いてアルカリ現像し、水で洗浄し、乾燥してポジ型のレジストパターンを形成した。このレジストパターン形成の際、ターゲット寸法が４０ｎｍの１対１ラインアンドスペースのマスクを介して形成した線幅が、線幅４０ｎｍの１対１ラインアンドスペースに形成される露光量を最適露光量とした。
【０３３９】
＜レジストパターンの形成（２）＞
上記ＴＭＡＨ水溶液の代わりに酢酸ｎ−ブチルを用いて有機溶媒現像し、かつ水での洗浄を行わなかった以外は、上記レジストパターンの形成（１）と同様に操作して、ネガ型のレジストパターンを形成した。
【０３４０】
＜評価＞
上記形成したレジストパターンについて、下記方法に従って測定することにより、各感放射線性樹脂組成物を評価した。評価結果を下記表８及び表９に示す。なお、レジストパターンの測長には走査型電子顕微鏡（日立ハイテクノロジーズ社の「ＣＧ−４１００」）を用いた。
【０３４１】
［ＬＷＲ性能］
レジストパターンを、上記走査型電子顕微鏡を用い、パターン上部から観察した。線幅を任意のポイントで計５０点測定し、その測定値の分布から３シグマ値を求め、これをＬＷＲ性能（ｎｍ）とした。ＬＷＲ性能は、その値が小さいほど良いことを示す。
【０３４２】
［解像性］
上記最適露光量において解像される最小のレジストパターンの寸法を測定し、この測定結果は解像性（ｎｍ）とした。測定値が小さいほど解像性は良いことを示す。
【０３４３】
［断面形状］
上記最適露光量において解像されるレジストパターンの断面形状を観察し、レジストパターンの中間での線幅Ｌｂ及び膜の上部での線幅Ｌａを測定した。このとき、０．９０≦Ｌａ／Ｌｂ≦１．１０である場合、断面形状は「良好」と、上記範囲外である場合、「不良」と評価できる。
【０３４４】
［焦点深度］
上記最適露光量において解像されるレジストパターンにおいて、深さ方向にフォーカスを変化させた際の寸法を観測し、ブリッジや残渣が無いままパターン寸法が基準の９０％〜１１０％に入る深さ方向の余裕度を測定し、この測定結果を焦点深度（ｎｍ）とした。測定値が大きいほど焦点深度は良いことを示す。
【０３４５】
［ＭＥＥＦ］
上記最適露光量において、５種類のマスクサイズ（３８．０ｎｍＬｉｎｅ／８０ｎｍＰｉｔｃｈ、３９．０ｎｍＬｉｎｅ／８０ｎｍＰｉｔｃｈ、４０．０ｎｍＬｉｎｅ／８０ｎｍＰｉｔｃｈ、４１．０ｎｍＬｉｎｅ／８０ｎｍＰｉｔｃｈ、４２．０ｎｍＬｉｎｅ／８０ｎｍＰｉｔｃｈ）で解像されるレジストパターンの線幅を測定した。横軸をマスクサイズ、縦軸を各マスクサイズで形成された線幅として、得られた測定値をプロットし、最小二乗法により算出した近似直線の傾きを求め、この傾きをＭＥＥＦ性能とした。測定値が小さいほどＭＥＥＦは良いことを示す。
【０３４６】
［現像欠陥抑制性］
上記最適露光量において解像されるレジストパターンにおいて、欠陥数を、欠陥検査装置（ＫＬＡ−Ｔｅｎｃｏｒ社の「ＫＬＡ２８１０」）を用いて測定した。そして、上記測定された欠陥をレジスト膜由来と判断されるものと外部由来の異物とに分類し、レジスト膜由来と判断されるものの数を算出し、現像欠陥抑制性（ｃｍ２）とした。現像欠陥抑制性は、このレジスト膜由来と判断される欠陥の数が少ないほど良好である。
【０３４７】
【表８】
0006668825.tif 000058
【０３４８】
【表９】
0006668825.tif 000059
【０３４９】
［膜収縮抑制性］
１２インチのシリコンウエハー表面に、スピンコーター（東京エレクトロン社の「ＣＬＥＡＮ  ＴＲＡＣＫ  ＡＣＴ１２」）を使用して、下層反射防止膜形成用組成物（ブルワーサイエンス社の「ＡＲＣ６６」）を塗布した後、２０５℃で６０秒間加熱することにより平均厚さ１０５ｎｍの下層反射防止膜を形成した。この下層反射防止膜上に、上記スピンコーターを使用して上記調製した各感放射線性樹脂組成物を塗布し、９０℃で６０秒間ＰＢを行った。その後、２３℃で３０秒間冷却し、平均厚さ９０ｎｍのレジスト膜を形成した。次に、このレジスト膜を、ＡｒＦエキシマレーザー液浸露光装置（ＮＩＫＯＮ社の「ＮＳＲ−Ｓ６１０Ｃ」）を用い、７０ｍＪで全面露光を行った後に膜厚測定を実施し平均厚さＡを求めた。続いて、９０℃で６０秒間のＰＥＢを実施した後に、再度膜厚測定を実施し平均厚さＢを求めた。このとき、１００×（Ａ−Ｂ）／Ａ（％）を求め、これを膜収縮抑制性（％）とした。結果を下記表１０に示す。測定値が小さいほど膜収縮抑制性は良いことを示す。
【０３５０】
【表１０】
0006668825.tif 000060
【０３５１】
［電子線露光用感放射線性樹脂組成物の調製］
［実施例４６］
［Ａ］重合体としての（Ａ１−１）１００質量部、［Ｂ］酸発生体としての（Ｂ−１）２０質量部、［Ｃ］溶媒としての（Ｃ−１）４２８０質量部、［Ｄ］酸拡散制御体としての（Ｄ−１）３．６質量部及び（Ｃ−２）１８３０質量部を配合し、孔径０．２μｍのメンブランフィルターでろ過することにより感放射線性樹脂組成物（Ｊ−４６）を調製した。
【０３５２】
［実施例４７〜５０、比較例３及び４］
下記表１１に示す種類及び配合量の各成分を用いた以外は、実施例４６と同様に操作して、各感放射線性樹脂組成物を調製した。
【０３５３】
【表１１】
0006668825.tif 000061
【０３５４】
＜レジストパターンの形成（３）＞
８インチのシリコンウエハー表面にスピンコーター（東京エレクトロン社の「ＣＬＥＡＮ  ＴＲＡＣＫ  ＡＣＴ８」）を使用して、表１１に記載の各感放射線性樹脂組成物を塗布し、９０℃で６０秒間ＰＢを行った。その後、２３℃で３０秒間冷却し、平均厚さ５０ｎｍのレジスト膜を形成した。次に、このレジスト膜に、簡易型の電子線描画装置（日立製作所社の「型式「ＨＬ８００Ｄ」、出力：５０ＫｅＶ、電流密度：５．０Ａ／ｃｍ２）を用いて電子線を照射した。照射後、１２０℃で６０秒間ＰＥＢを行った。その後、アルカリ現像液として２．３８質量％のＴＭＡＨ水溶液を用いて２３℃で３０秒間現像し、水で洗浄し、乾燥してポジ型のレジストパターンを形成した。
【０３５５】
＜レジストパターンの形成（４）＞
上記ＴＭＡＨ水溶液の代わりに酢酸ｎ−ブチルを用いて有機溶媒現像し、かつ水での洗浄を行わなかった以外は、上記レジストパターンの形成（１）と同様に操作して、ネガ型のレジストパターンを形成した。
【０３５６】
＜評価＞
上記各感放射線性樹脂組成物を用いて形成したレジストパターンについて、実施例１〜４５と同様の評価を実施した。評価結果を下記表１２に示す。
【０３５７】
【表１２】
0006668825.tif 000062
【０３５８】
表８、表９、表１０及び表１２の結果からわかるように、実施例の感放射線性樹脂組成物によれば、ＡｒＦ露光及び電子線露光のいずれにおいても、また、アルカリ現像及び有機現像のいずれにおいてもＬＷＲ性能、解像性、断面形状の矩形性、焦点深度、ＭＥＥＦ性能、現像欠陥抑制性及び膜収縮抑制性に優れる。なお、電子線露光とＥＵＶ露光とでは、得られるレジストパターンの性能に相関があることが知られている。従って、実施例の感放射線性樹脂組成は、ＥＵＶ露光においても優れたリソグラフィー性能を発揮すると推測される。
【産業上の利用可能性】
【０３５９】
本発明の感放射線性樹脂組成物及びレジストパターン形成方法によれば、ＬＷＲ性能、解像性、断面形状の矩形性、焦点深度、ＭＥＥＦ性能、現像欠陥抑制性及び膜収縮抑制性に優れるレジストパターンを形成することができる。従って、当該感放射線性樹脂組成物及びレジストパターン形成方法は、今後さらに微細化が進行すると予想される半導体デバイス製造用に好適に用いることができる。